(57)【特許請求の範囲】
【請求項１】
分子内にアミン構造を有するセルロース誘導体を含む第１の組成物と、
２価以上のアニオン性化合物を含む第２の組成物と、を備えることを特徴とする造形物製造用組成物セット。
【請求項２】
前記セルロース誘導体のセルロース骨格構造に導入された繰り返し構造を有する高分子鎖の繰り返し単位に、前記アミン構造が導入されている請求項１に記載の造形物製造用組成物セット。
【請求項３】
前記セルロース誘導体は、前記アミン構造として１級アミンまたはその塩を有するものである請求項１または２に記載の造形物製造用組成物セット。
【請求項４】
前記セルロース誘導体は、ポリアリルアミン構造を有するものである請求項３に記載の造形物製造用組成物セット。
【請求項５】
前記アミン構造は、セルロースを構成するβ− グルコースの６位の炭素に結合する水酸基に導入された置換基中に設けられたものである請求項１ないし４のいずれか１項に記載の造形物製造用組成物セット。
【請求項６】
請求項１ないし５のいずれか１項に記載の前記第１の組成物は、分子内に２個以上のＳ−Ｈ結合を有するシロキサン化合物を含むことを特徴とする造形物製造用組成物セット。
【請求項７】
前記第１の組成物は、少なくとも表面を含む領域が前記セルロース誘導体で構成された粒子を含むものである請求項１ないし６のいずれか１項に記載の造形物製造用組成物セット。
【請求項８】
前記第２の組成物は、液状をなすものである請求項１ないし７のいずれか１項に記載の造形物製造用組成物セット。
【請求項９】
前記第２の組成物は、ポリリン酸を含むものである請求項１ないし８のいずれか１項に記載の造形物製造用組成物セット。
【請求項１０】
前記第２の組成物は、溶媒を含むものである請求項１ないし９のいずれか１項に記載の造形物製造用組成物セット。
【請求項１１】
分子内にアミン構造を有するセルロース誘導体と、２価以上のアニオン性化合物とを含み、
前記アミン構造と、前記アニオン性化合物が有するアニオン性官能基との間で、イオン結合が形成されていることを特徴とする造形物。
【請求項１２】
前記アニオン性化合物として、ポリリン酸を含むものである請求項１１に記載の造形物。
【請求項１３】
造形物は、医療機器である請求項１１または１２のいずれか１項に記載の造形物。
【請求項１４】
造形物は、人工血管である請求項１３に記載の造形物。
【請求項１５】
造形物は、透析用部材である請求項１３に記載の造形物。
【請求項１６】
請求項１５に記載の造形物を備えたことを特徴とするダイアライザー。
【請求項１７】
請求項１５に記載の造形物を備えたことを特徴とする透析装置。
【請求項１８】
請求項１５に記載の造形物を用いて、透析を行うことを特徴とする透析方法。
【請求項１９】
粒子を含む粒子含有組成物を用いて、所定の厚さを有する層を形成する層形成工程と、
前記層のうち所定の領域に、結着液を付与する結着液付与工程とを有し、
これらの工程を順次繰り返し行うことにより、造形物を製造する方法であって、
前記粒子含有組成物は、分子内にアミン構造を有するセルロース誘導体を含むものであり、
前記結着液は、２価以上のアニオン性化合物を含むものであることを特徴とする造形物の製造方法。
【発明の詳細な説明】
【技術分野】
【０００１】
本発明は、セルロース系材料、造形物製造用組成物セット、造形物、ダイアライザー、
透析装置、透析方法および造形物の製造方法に関する。
【背景技術】
【０００２】
セルロースは、再生可能な資源で、地球上に莫大な蓄積量があるとともに、生体適合性
、分解性に優れ、環境にやさしい材料であることから、近年注目を浴び、その有効利用が
求められている（例えば、特許文献１参照）。
【０００３】
しかし、従来においては、セルロースの用途としては、印刷用紙、段ボール紙等の紙製
品がほとんどで、そのほかに、繊維（セルロース繊維）等に利用されている程度で、セル
ロースが有する様々な特長を十分に生かしきれていないという問題があった。
【０００４】
一方で、微生物が生産するセルロースを用いて、人工血管を提供する試みがある（特許
文献１参照）。
【０００５】
しかしながら、このような技術では、セルロースやセルロースを用いた造形物である人
工血管の製造の効率が悪く、また、形状の制御も困難であるという問題があった。また、
人工血管等では、いったん欠陥が生じた場合に取り換え等が困難であり、より高い安全性
が要求されるが、従来の技術では、欠陥の発生を十分に防止することが困難であり、安全
性、信頼性に問題があった。
【先行技術文献】
【特許文献】
【０００６】
【特許文献１】特開平３−２７２７７２号公報
【発明の概要】
【発明が解決しようとする課題】
【０００７】
本発明の目的は、自己修復機能を有し高い信頼性の造形物の製造に用いることができる
セルロース系材料、造形物製造用組成物セットを提供すること、自己修復機能を有し高い
信頼性の造形物を提供すること、信頼性の高いダイアライザー、透析装置、透析方法を提
供すること、また、自己修復機能を有し高い信頼性の造形物を効率よく製造することがで
きる造形物の製造方法を提供することにある。
【課題を解決するための手段】
【０００８】
このような目的は、下記の本発明により達成される。
本発明のセルロース系材料は、セルロース誘導体を含むセルロース系材料であって、
前記セルロース誘導体は、分子内にアミン構造を有するものであることを特徴とする。
【０００９】
これにより、自己修復機能を有し高い信頼性の造形物の製造に用いることができるセル
ロース系材料を提供することができる。
【００１０】
本発明のセルロース系材料では、前記セルロース誘導体のセルロース骨格構造に導入さ
れた繰り返し構造を有する高分子鎖の繰り返し単位に、前記アミン構造が導入されている
ことが好ましい。
【００１１】
これにより、造形物の強度をより優れたものとすることができるとともに、造形物の自
己修復機能をより優れたものとすることができ、造形物の信頼性、耐久性をより優れたも
のとすることができる。また、セルロース系材料の構成成分としてのセルロース誘導体の
合成を効率よく行うことができる。その結果、造形物（セルロース系部材）の生産コスト
の低減にも寄与することができる。
【００１２】
本発明のセルロース系材料では、前記セルロース誘導体は、前記アミン構造として１級
アミンまたはその塩を有するものであることが好ましい。
【００１３】
これにより、造形物の強度をより優れたものとすることができるとともに、造形物の自
己修復機能をより優れたものとすることができ、造形物の信頼性、耐久性をより優れたも
のとすることができる。
【００１４】
本発明のセルロース系材料では、前記セルロース誘導体は、ポリアリルアミン構造を有
するものであることが好ましい。
【００１５】
これにより、造形物の強度をより優れたものとすることができるとともに、造形物の自
己修復機能をより優れたものとすることができ、造形物の信頼性、耐久性をより優れたも
のとすることができる。また、セルロース系材料の構成成分としてのセルロース誘導体の
合成を効率よく行うことができる。その結果、造形物（セルロース系部材）の生産コスト
の低減にも寄与することができる。
【００１６】
本発明のセルロース系材料では、前記アミン構造は、セルロースを構成するβ−グルコ
ースの６位の炭素に結合する水酸基に導入された置換基中に設けられたものであることが
好ましい。
【００１７】
これにより、セルロース誘導体とアニオン性化合物との間のイオン間相互作用をより効
果的に発揮させることができ、造形物の強度をより優れたものとすることができるととも
に、造形物の自己修復機能をより優れたものとすることができ、造形物の信頼性、耐久性
をより優れたものとすることができる。また、セルロース系材料の構成成分としてのセル
ロース誘導体の合成を効率よく行うことができる。その結果、造形物（セルロース系部材
）の生産コストの低減にも寄与することができる。
【００１８】
本発明の造形物製造用組成物セットは、本発明のセルロース系材料を含む第１の組成物
と、
２価以上のアニオン性化合物を含む第２の組成物とを備えることを特徴とする。
【００１９】
これにより、自己修復機能を有し高い信頼性の造形物の製造に用いることができる造形
物製造用組成物セットを提供することができる。
【００２０】
本発明の造形物製造用組成物セットでは、前記第１の組成物は、前記セルロース系材料
として、少なくとも表面を含む領域が前記セルロース誘導体で構成された粒子を含むもの
であることが好ましい。
【００２１】
これにより、製造される造形物の機械的強度等をより優れたものとすることができる。
また、寸法精度の高い造形物をより効率よく製造することができる。
【００２２】
本発明の造形物製造用組成物セットでは、前記第２の組成物は、液状をなすものである
ことが好ましい。
これにより、より高い寸法精度の造形物をより優れた生産性で製造することができる。
【００２３】
本発明の造形物は、本発明のセルロース系材料を用いて製造されたことを特徴とする。
これにより、自己修復機能を有し高い信頼性の造形物を提供することができる。
【００２４】
本発明の造形物は、本発明の造形物製造用組成物セットを用いて製造されたことを特徴
とする。
これにより、自己修復機能を有し高い信頼性の造形物を提供することができる。
【００２５】
本発明の造形物は、分子内にアミン構造を有するセルロース誘導体と、２価以上のアニ
オン性化合物とを含み、
前記アミン構造と、前記アニオン性化合物が有するアニオン性官能基との間で、イオン
結合が形成されていることを特徴とする。
これにより、自己修復機能を有し高い信頼性の造形物を提供することができる。
【００２６】
本発明の造形物では、前記アニオン性化合物として、ポリリン酸を含むものであること
が好ましい。
【００２７】
これにより、造形物の機械的強度等をより優れたものとすることができる。また、自己
修復機能をより効果的に発揮させることができる。このようなことから、造形物の耐久性
、信頼性をより優れたものとすることができる。
【００２８】
本発明の造形物は、医療機器であることが好ましい。
これにより、自己修復機能を有し高い信頼性を有するという本発明の効果がより顕著に
発揮される。
【００２９】
本発明の造形物は、人工血管であることが好ましい。
これにより、自己修復機能を有し高い信頼性を有するという本発明の効果がより顕著に
発揮される。
【００３０】
本発明の造形物は、透析用部材であることが好ましい。
これにより、自己修復機能を有し高い信頼性を有するという本発明の効果がより顕著に
発揮される。
【００３１】
本発明のダイアライザーは、本発明の造形物を備えたことを特徴とする。
これにより、安全性、信頼性の高いダイアライザーを提供することができる。
【００３２】
本発明の透析装置は、本発明の造形物を備えたことを特徴とする。
これにより、安全性、信頼性の高い透析装置を提供することができる。
【００３３】
本発明の透析方法は、本発明の造形物を用いて、透析を行うことを特徴とする。
これにより、安全性、信頼性の高い透析方法を提供することができる。
【００３４】
本発明の造形物の製造方法は、粒子を含む粒子含有組成物を用いて、所定の厚さを有す
る層を形成する層形成工程と、
前記層のうち所定の領域に、結着液を付与する結着液付与工程とを有し、
これらの工程を順次繰り返し行うことにより、造形物を製造する方法であって、
前記粒子含有組成物は、分子内にアミン構造を有するセルロース誘導体を含むものであ
り、
前記結着液は、２価以上のアニオン性化合物を含むものであることを特徴とする。
【００３５】
これにより、自己修復機能を有し高い信頼性の造形物を効率よく製造することができる
造形物の製造方法を提供することができる。
【図面の簡単な説明】
【００３６】
【図１】本発明の造形物の製造方法の好適な実施形態について、各工程を模式的に示す断面図である。
【図２】本発明の造形物の製造方法の好適な実施形態について、各工程を模式的に示す断面図である。
【図３】本発明の造形物の製造に用いる製造装置の好適な実施形態を模式的に示す断面図である。
【図４】本発明の造形物としての透析用部材の好適な実施形態を模式的に示す側面図である。
【図５】本発明の透析装置の好適な実施形態を示す模式図である。
【発明を実施するための形態】
【００３７】
以下、添付する図面を参照しつつ、本発明の好適な実施形態について詳細な説明をする
。
【００３８】
《セルロース系材料》
まず、本発明のセルロース系材料について詳細に説明する。
【００３９】
本発明のセルロース系材料は、セルロース誘導体を含むものである。
そして、前記セルロース誘導体は、分子内にアミン構造を有するものである。
【００４０】
このようなセルロース誘導体は、後に詳述するような２価以上のアニオン性化合物との
間で好適なイオン結合を形成するものである。このため、セルロース誘導体とアニオン性
化合物とを含む材料で構成された造形物において、セルロース誘導体とアニオン性化合物
とが好適に結合した状態をとることができる。より詳しく説明すると、セルロース誘導体
とアニオン性化合物との結合は、分子間力の一種であるイオン結合により結合しているが
、ファンデルワールス力、水素結合等の通常の分子間力に比べると結合力が大きいもので
ある。したがって、造形物の強度を十分に優れたものとすることができる。また、例えば
、外力によって、造形物に傷がついたり、比較的小さな破断が生じる等の欠陥を生じた場
合であっても、セルロース誘導体とアニオン性化合物との間のイオン間相互作用（分子間
力）によって、上記のような欠陥が修復される自己修復機能が発揮される。したがって、
造形物は、信頼性、耐久性に優れたものとなる。
【００４１】
［セルロース誘導体］
前述したように、本発明のセルロース系材料は、分子内にアミン構造を有するセルロー
ス誘導体を含むものである。
【００４２】
セルロースはβ−グルコースがグリコシド結合により重合した化合物であるが、本発明
において、セルロース誘導体とは、セルロースから化学反応により誘導することができる
化合物であればよく、例えば、セルロースが有する水酸基の少なくとも一部を他の置換基
に変化させたもの（セルロースが有する水酸基の少なくとも一部を他の化合物と縮合反応
させたもの等を含む）等が挙げられる。
【００４３】
なお、前記置換基は、すべての繰り返し単位（グルコース構造）について、同様に導入
されたものであってもよいし、繰り返し単位（グルコース構造）の一部にのみ導入された
ものであってもよい。また、繰り返し単位（グルコース構造）によって、前記置換基が導
入された部位が異なっていてもよい。
【００４４】
そして、本発明のセルロース系材料中に含まれるセルロース誘導体は、分子内にアミン
構造を有するものである。
【００４５】
アミン構造としては、例えば、１級アミン、２級アミン、３級アミンやこれらの塩、４
級アンモニウム等が挙げられる。また、本発明では、アミン構造は、ヘテロ原子として窒
素原子を含む芳香族複素環構造（例えば、ピリジン構造等）であってもよい。
【００４６】
上記の中でも、セルロース誘導体が有するアミン構造は、１級アミンまたはその塩であ
るのが好ましい。
【００４７】
これにより、セルロース誘導体とアニオン性化合物との結合力をより大きいものとする
ことができ、造形物の強度をより優れたものとすることができる。また、セルロース誘導
体とアニオン性化合物とを含む材料で構成された造形物の自己修復機能をより優れたもの
とすることができ、造形物の信頼性、耐久性をより優れたものとすることができる。
【００４８】
アミン構造は、セルロース誘導体のいかなる部位に導入されたものであってもよいが、
セルロースを構成するβ−グルコースの６位の炭素に結合する水酸基に導入された置換基
中に設けられたものであるのが好ましい。すなわち、下記式（２）のＲ３にアミン構造が
導入されているのが好ましい。
【００４９】
【化１】
0006528390.tif 000002
（式（２）中、Ｒ１、Ｒ２、Ｒ３、Ｒ４、Ｒ５は、それぞれ独立に、水素原子または置換
基を表す。ただし、少なくとも、分子内に少なくとも１つの前記アミン構造を含む官能基
が導入されている。）
【００５０】
これにより、アミン構造をセルロース誘導体の分子の外側に効率よく露出させることが
できる。その結果、セルロース誘導体とアニオン性化合物との間のイオン間相互作用をよ
り効果的に発揮させることができ、造形物の強度をより優れたものとすることができると
ともに、造形物の自己修復機能をより優れたものとすることができ、造形物の信頼性、耐
久性をより優れたものとすることができる。また、セルロース系材料の構成成分としての
セルロース誘導体の合成を効率よく行うことができる。その結果、造形物（セルロース系
部材）の生産コストの低減にも寄与することができる。また、後に詳述するような方法（
三次元造形法）を用いて造形物を製造する際に、セルロース誘導体とアニオン性化合物と
の間での強固なイオン結合の形成をより短時間で形成することができ、結合部（固化部）
の形成効率がより優れたものとなるため、造形物の生産性をより優れたものとすることが
できる。
【００５１】
アミン構造は、セルロース誘導体の分子内に少なくとも１つ導入されていればよいが、
セルロース誘導体の分子内には、複数個のアミン構造が導入されているのが好ましい。
【００５２】
これにより、前述したようなアミン構造を有することによる効果がより顕著に発揮され
、造形物の強度をより優れたものとすることができるとともに、造形物の自己修復機能を
より優れたものとすることができ、造形物の信頼性、耐久性をより優れたものとすること
ができる。
【００５３】
特に、複数個のアミン構造は、セルロース骨格構造（基本骨格）に導入された繰り返し
構造を有する高分子鎖（側鎖）の繰り返し単位に導入されているものであるのが好ましい
。
【００５４】
これにより、前述したようなアミン構造を有することによる効果がより顕著に発揮され
、造形物の強度をより優れたものとすることができるとともに、造形物の自己修復機能を
より優れたものとすることができ、造形物の信頼性、耐久性をより優れたものとすること
ができる。また、セルロース系材料の構成成分としてのセルロース誘導体の合成を効率よ
く行うことができる。その結果、造形物（セルロース系部材）の生産コストの低減にも寄
与することができる。また、後に詳述するような方法（三次元造形法）を用いて造形物を
製造する際に、セルロース誘導体とアニオン性化合物との間での強固なイオン結合の形成
をより短時間で形成することができ、結合部（固化部）の形成効率がより優れたものとな
るため、造形物の生産性をより優れたものとすることができる。
【００５５】
セルロース誘導体は、アミン構造として、ポリアリルアミン構造を有するものであるの
が好ましい。
【００５６】
これにより、セルロース誘導体とアニオン系化合物とを含む材料で構成された造形物の
強度をより優れたものとすることができるとともに、造形物の自己修復機能をより優れた
ものとすることができ、造形物の信頼性、耐久性をより優れたものとすることができる。
また、セルロース系材料の構成成分としてのセルロース誘導体の合成を効率よく行うこと
ができる。その結果、造形物（セルロース系部材）の生産コストの低減にも寄与すること
ができる。また、後に詳述するような方法（三次元造形法）を用いて造形物を製造する際
に、セルロース誘導体とアニオン性化合物との間での強固なイオン結合の形成をより短時
間で形成することができ、結合部（固化部）の形成効率がより優れたものとなるため、造
形物の生産性をより優れたものとすることができる。
【００５７】
なお、ポリアリルアミン構造としては、例えば、下記式（３）で表すものが挙げられる
。
【００５８】
【化２】
0006528390.tif 000003
（式（３）中、ｎは、２以上の整数である。）
【００５９】
なお、式（３）で表されるポリアリルアミン構造は、１級アミンであるが、２級アミン
、３級アミンまたはこれらの塩や、４級アンモニウムであってもよい。
【００６０】
上記のような条件を満足する好ましいセルロース誘導体の具体例としては、下記式（７
）で示されるようなものが挙げられる。
【００６１】
【化３】
0006528390.tif 000004
（式（７）中、ｎ、ｍは、それぞれ独立に、２以上の整数であり、Ｒ１、Ｒ２、Ｒ４、Ｒ
５は、それぞれ独立に、水素原子（Ｈ）またはアセチル基（ＣＨ３ＣＯ）である。）
【００６２】
また、セルロース誘導体は、セルロース誘導体の分子鎖同士を共有結合により結合させ
る官能基（反応性官能基）を有するものであってもよい。
【００６３】
このように、セルロース誘導体の分子同士を共有結合で結合することにより、分子間で
の分離等による強度の低下等を効果的に防止しつつ、セルロース系材料が本来有している
特長（例えば、高強度、軽量、生体安全性、環境安全性等）をより効果的に発揮させるこ
とができる。また、最終的に得られる造形物の機械的強度、耐久性、信頼性をより優れた
ものとすることができる。
【００６４】
このような官能基（反応性官能基）としては、セルロース誘導体の分子同士を直接結合
するものであってもよいし、他の原子（少なくとも１個の原子）を介して、結合するもの
であってもよい。
【００６５】
前記官能基（反応性官能基）としては、例えば、炭素−炭素二重結合を含むもの、水酸
基、カルボキシル基等が挙げられるが、炭素−炭素二重結合を含むものであるのが好まし
い。
【００６６】
これにより、セルロース誘導体の反応性を優れたものとすることができ、セルロース系
材料を用いて製造される造形物の生産性をより優れたものとすることができる。また、製
造される造形物中に未反応のセルロース誘導体が不本意に多く含まれることを効果的に防
止することができる。また、反応により形成される共有結合の化学的安定性をより優れた
ものとすることができる。このようなことから、造形物の耐久性、強度、信頼性をより優
れたものとすることができる。また、セルロース誘導体と反応する化合物（セルロース誘
導体が有する反応性官能基と反応し得る化合物）の選択の幅が広がるため、造形物の設計
の幅が広がる。
【００６７】
炭素−炭素二重結合を含む官能基（反応性官能基）としては、例えば、ビニル基、（メ
タ）アクリロイル基等が挙げられるが、（メタ）アクリロイル基が好ましい。
【００６８】
これにより、セルロース誘導体の反応性をさらに優れたものとすることができ、造形物
の生産性をさらに優れたものとすることができる。また、最終的な造形物中に未反応のセ
ルロース誘導体が不本意に多く含まれることをより効果的に防止することができる。また
、反応により形成される共有結合の化学的安定性をより優れたものとすることができる。
このようなことから、造形物の耐久性、強度、信頼性をさらに優れたものとすることがで
きる。また、セルロース誘導体と反応する化合物（セルロース誘導体が有する反応性官能
基と反応し得る化合物）の選択の幅が広がるため、造形物の設計の幅が広がる。
【００６９】
前記反応性官能基は、セルロース誘導体のいかなる部位に導入されたものであってもよ
いが、セルロース骨格構造（基本骨格構造）とは異なる前記セルロース誘導体の側鎖に導
入されたものであるのが好ましい。
【００７０】
これにより、本来セルロースが有している特長（例えば、高強度、軽量、生体安全性、
環境安全性等）をより効果的に発揮させつつ、反応性官能基を有することによる効果を発
揮させることができる。また、セルロース誘導体の側鎖は、一般に、セルロース骨格構造
（基本骨格構造）に比べて反応性が高いため、反応性官能基が関与する反応をより効率よ
く進行させることができる。
【００７１】
特に、前記反応性官能基は、セルロースを構成するβ−グルコースの６位の炭素に結合
する水酸基に化学反応により導入されたものであるのが好ましい。すなわち、上記式（２
）のＲ３に前記反応性官能基が導入されているのが好ましい。
【００７２】
これにより、前記反応性官能基の立体障害を小さいものとすること等から、セルロース
誘導体の反応性を優れたものとすることができ、造形物の生産性をより優れたものとする
ことができる。また、最終的な造形物中に未反応のセルロース誘導体が不本意に多く含ま
れることを防止することができる。このようなことから、造形物の耐久性、強度、信頼性
をより優れたものとすることができる。また、セルロース系材料の構成成分としてのセル
ロース誘導体の合成を効率よく行うことができる。その結果、造形物の生産コストの低減
にも寄与することができる。
【００７３】
また、前記反応性官能基は、基本となるセルロース構造に、少なくとも１つの炭素−炭
素単結合を介してセルロース骨格に導入されたものであるのが好ましい。
【００７４】
これにより、前記反応性官能基の反応性をより優れたものとすることでき、造形物の生
産性等をより優れたものとすることができる。
【００７５】
セルロース誘導体の分子鎖同士を共有結合により結合させる反応は、紫外線の照射によ
り進行するものであるのが好ましい。
【００７６】
これにより、材料の不本意な変性・劣化等をより効果的に防止しつつ、造形物の生産性
をより優れたものとすることができる。また、造形物の製造装置の構成の複雑化を防止し
、造形物の生産コストを抑制することができる。
【００７７】
セルロース誘導体（特に、前記反応性官能基が炭素−炭素二重結合を含むものであるセ
ルロース誘導体）は、分子内に２個以上のＳ−Ｈ結合を有するシロキサン化合物と反応す
るものであるのが好ましい。
【００７８】
これにより、前記共有結合の形成効率をより優れたものとすることができ、造形物の生
産性をより優れたものとすることができる。また、造形物中に未反応のセルロース誘導体
が不本意に多く含まれることを効果的に防止することができる。また、反応により形成さ
れる共有結合の化学的安定性をより優れたものとすることができる。このようなことから
、造形物の耐久性、強度、信頼性をより優れたものとすることができる。また、加熱によ
り、前記共有結合を形成する化学反応を好適に行うことができる。
【００７９】
セルロース誘導体が反応するシロキサン化合物は、分子内に２個以上のＳ−Ｈ結合を有
するものであるのが好ましいが、分子内に３個以上のＳ−Ｈ結合を有するものであるのが
より好ましい。
【００８０】
これにより、前記共有結合を形成する化学反応によって、より複雑な網目構造を形成す
ることができ、造形物の耐久性、強度等をより優れたものとすることができる。
【００８１】
また、セルロース誘導体が反応する前記シロキサン化合物は、鎖状化合物であってもよ
いが、環状化合物であるのが好ましい。
これにより、造形物の耐久性、強度等をより優れたものとすることができる。
【００８２】
このような条件を満足するシロキサン化合物（セルロース誘導体と反応するシロキサン
化合物）としては、例えば、下記式（４）で表されるものが挙げられる。
【００８３】
【化４】
0006528390.tif 000005
【００８４】
また、セルロース誘導体（特に、前記反応性官能基が炭素−炭素二重結合を含むもので
あるセルロース誘導体）は、架橋剤と反応するものであってもよい。
【００８５】
これにより、例えば、前記共有結合を形成する化学反応によって、より複雑な網目構造
を形成することができ、造形物の耐久性、強度等をより優れたものとすることができる。
また、例えば、紫外線等の光の照射により、前記共有結合を形成する化学反応を好適に行
うことができる。
【００８６】
架橋剤としては、例えば、ビニル基、（メタ）アクリロイル基等の重合性官能基を有す
る化合物等が挙げられる。
【００８７】
中でも、架橋剤としては、分子内に複数個の重合性官能基を有する化合物が好ましく、
アルキル鎖の両末端が重合性官能基で修飾された化合物がより好ましい。
このような架橋剤としては、例えば、下記式（５）で表される化合物等が挙げられる。
【００８８】
【化５】
0006528390.tif 000006
（式（５）中、ｎは、１以上の整数である。）
【００８９】
セルロース系材料中に含まれるセルロース誘導体の重量平均分子量は、特に限定されな
いが、５０００以上１０００００００以下であるのが好ましく、１００００以上７０００
０００以下であるのがより好ましい。
【００９０】
これにより、製造される造形物の耐久性、強度、信頼性をより優れたものとすることが
できる。
【００９１】
セルロース系材料中におけるセルロース誘導体の含有率は、特に限定されないが、５０
質量％以上であるのが好ましく、７０質量％以上であるのがより好ましく、８０質量％以
上であるのがさらに好ましい。
【００９２】
これにより、前述したようなセルロース誘導体を含むことによる効果がより顕著に発揮
される。
【００９３】
［その他の成分］
また、セルロース系材料は、前述したセルロース誘導体（分子内にアミン構造を有する
セルロース誘導体）以外の成分（その他の成分）を含むものであってもよい。
【００９４】
このような成分としては、例えば、前述したようなアミン構造を有さないセルロース誘
導体（その他のセルロース誘導体）や、化学修飾が施されていないセルロースが挙げられ
る。このような成分は、例えば、前述したセルロース誘導体（分子内にアミン構造を有す
るセルロース誘導体）の合成時に、未反応成分として残ったものであってもよいし、副反
応により生じたものであってもよい。
【００９５】
また、セルロース系材料が複数の粒子を含むものであり、粒子は、分子内にアミン構造
を有するセルロース誘導体以外の材料で構成された芯部と、その表面に設けられ、分子内
にアミン構造を有するセルロース誘導体を含む材料で構成された表面層とを備えるもので
あってもよい。
【００９６】
また、本発明のセルロース系材料は、原料由来の副成分（例えば、リグニン、ヘミセル
ロース等）を含むものであってもよい。
【００９７】
また、セルロース系材料は、前述したセルロース誘導体を保持する担体を含むものであ
ってもよい。例えば、セルロース系材料が、複数個の粒子を含むものである場合、当該粒
子は、セルロース誘導体を当該粒子の外表面付近に保持させるための母粒子（基部）を有
するものであってもよい。言い換えると、セルロース系材料は、担体としての母粒子と、
分子内にアミン構造を有するセルロース誘導体で構成された表面層とを有する粒子を複数
個含むものであってもよい。
これにより、製造される造形物の機械的強度等をより優れたものとすることができる。
【００９８】
この場合、前記担体の構成材料は、特に限定されないが、例えば、シリカ、アルミナ、
酸化チタン、酸化亜鉛、酸化ジルコン、酸化錫、酸化マグネシウム、チタン酸カリウム等
の各種金属酸化物；水酸化マグネシウム、水酸化アルミニウム、水酸化カルシウム等の各
種金属水酸化物；窒化珪素、窒化チタン、窒化アルミ等の各種金属窒化物；炭化珪素、炭
化チタン等の各種金属炭化物；硫化亜鉛等の各種金属硫化物；炭酸カルシウム、炭酸マグ
ネシウム等の各種金属の炭酸塩；硫酸カルシウム、硫酸マグネシウム等の各種金属の硫酸
塩；ケイ酸カルシウム、ケイ酸マグネシウム等の各種金属のケイ酸塩；リン酸カルシウム
等の各種金属のリン酸塩；ホウ酸アルミニウム、ホウ酸マグネシウム等の各種金属のホウ
酸塩や、これらの複合化物等の無機材料、ポリエチレン樹脂；ポリプロピレン；ポリエチ
レンオキサイド；ポリプロピレンオキサイド、ポリエチレンイミン；ポリスチレン；ポリ
ウレタン；ポリウレア；ポリエステル；シリコーン樹脂；アクリルシリコーン樹脂；ポリ
メタクリル酸メチル等の（メタ）アクリル酸エステルを構成モノマーとする重合体；メタ
クリル酸メチルクロスポリマー等の（メタ）アクリル酸エステルを構成モノマーとするク
ロスポリマー（エチレンアクリル酸共重合樹脂等）；ナイロン１２、ナイロン６、共重合
ナイロン等のポリアミド樹脂；ポリイミド；ゼラチン；デンプン；キチン；キトサン等の
有機材料、これらのうち２種以上を含む複合材料等が挙げられる。
【００９９】
《造形物の製造方法》
次に、本発明の造形物の製造方法について説明する。
【０１００】
本発明の造形物は、前述したような本発明のセルロース系材料を用いて製造されたもの
であればよく、その製造方法は、特に限定されない。
【０１０１】
本発明の造形物を製造する製造方法としては、例えば、圧縮成形、押出成形、射出成形
等の各種成形方法や、バルク材に切削・研削・研磨等の機械加工を施す方法等が挙げられ
る。
【０１０２】
また、本発明の造形物の製造方法としては、以下に説明するような三次元造形法（組成
物を用いて層を形成する層形成工程を複数回行い、前記層を積層し造形物（三次元造形物
）を製造する方法）を用いることができる。
【０１０３】
これにより、高い寸法精度が求められる造形物や、複雑な形状の造形物であっても、十
分な寸法精度で効率よく製造することができる。また、形状・大きさが異なる複数種の造
形物の製造にも好適に対応することができる。
【０１０４】
特に、三次元造形法において、前述した本発明のセルロース系材料を用いて前記層を形
成することにより、層の形状の安定性をより優れたものとすることができる。また、アニ
オン系化合物を含む組成物（第２の組成物）を付与した際に、当該組成物を速やかに吸収
することができ、当該組成物の不本意な濡れ広がり等を効果的に防止することができる。
その結果、最終的に得られる造形物の寸法精度をより優れたものとすることができる。ま
た、造形物の製造に用いる材料の構成成分としての揮発成分の量を全体として少ないもの
とすることができ、造形物の生産性をより優れたものとすることができるとともに、省資
源、環境への低負荷の観点からも好ましい。
【０１０５】
以下、三次元造形法を適用した場合の造形物の製造方法の具体例について説明する。
図１、図２は、本発明の造形物の製造方法の好適な実施形態について、各工程を模式的
に示す断面図である。
【０１０６】
図１、図２に示すように、本実施形態の製造方法は、本発明のセルロース系材料を粒子
として含む粒子含有組成物（第１の組成物）Ｐ１’を用いて、側面支持部（枠体）４５で
囲われた領域に、所定の厚さを有する層Ｐ１を形成する層形成工程（１ａ、１ｄ）と、イ
ンクジェット法により、層Ｐ１に対し、２価以上のアニオン性化合物を含む液状組成物（
第２の組成物）Ｐ１２を付与し、結合部Ｐ１３を形成する液状組成物付与工程（１ｂ、１
ｃ、１ｅ、１ｆ）とを有し、これらの工程を順次繰り返し行い（１ｇ）、さらに、その後
に、各層Ｐ１を構成する粒子のうち、結合剤（アニオン性化合物等）により結合していな
いものを除去する未結合粒子除去工程（１ｈ）を有している。
【０１０７】
以下、各工程について説明する。
＜層形成工程＞
層形成工程では、セルロース系材料で構成された粒子を含む粒子含有組成物（第１の組
成物）Ｐ１’を用いて、所定の厚さを有する層Ｐ１を形成する（１ａ、１ｄ）。
【０１０８】
このように、セルロース系材料を粒子として含む第１の組成物Ｐ１’を用いることによ
り、最終的に得られる造形物（三次元造形物）Ｐ１０の寸法精度を優れたものとすること
ができる。また、造形物Ｐ１０の耐熱性や機械的強度等をより優れたものとすることがで
きる。
【０１０９】
なお、粒子含有組成物（第１の組成物）Ｐ１’については、後に詳述する。
本工程では、平坦化手段を用いて、層Ｐ１を表面が平坦化されたものとして形成する。
【０１１０】
１回目の層形成工程では、ステージ４１の表面に所定の厚さで層Ｐ１を形成する（１ａ
）。このとき、ステージ４１の側面と側面支持部４５とが密着（当接）した状態となって
おり、ステージ４１と側面支持部４５との間から、第１の組成物Ｐ１’が落下することが
防止されている。
【０１１１】
２回目以降の層形成工程では、先の工程で形成された層Ｐ１（第１の層）の表面に新た
な層Ｐ１（第２の層）を形成する（１ｄ）。このとき、ステージ４１の層Ｐ１（ステージ
４１上に複数の層Ｐ１がある場合には、少なくとも最も上側に設けられた層Ｐ１）の側面
と側面支持部４５とが密着（当接）した状態となっており、ステージ４１とステージ４１
上の層Ｐ１との間から、第１の組成物Ｐ１’が落下することが防止されている。
【０１１２】
本工程においては、第１の組成物Ｐ１’を加熱してもよい。これにより、例えば、第１
の組成物Ｐ１’が溶融成分を含む場合において、第１の組成物Ｐ１’をより好適にペース
ト状のものとすることができる。
【０１１３】
本工程における第１の組成物Ｐ１’の粘度は、５００ｍＰａ・ｓ以上１００００００ｍ
Ｐａ・ｓ以下であるのが好ましい。これにより、形成される層Ｐ１における不本意な膜厚
のばらつきの発生をより効果的に防止することができる。
【０１１４】
なお、本明細書中において、粘度とは、Ｅ型粘度計（例えば、東京計器社製  ＶＩＳＣ
ＯＮＩＣ  ＥＬＤ）を用いて２５℃において測定される値をいう。
【０１１５】
本工程で形成する層Ｐ１の厚さは、特に限定されないが、例えば、２０μｍ以上５００
μｍ以下であるのが好ましく、３０μｍ以上１５０μｍ以下であるのがより好ましい。こ
れにより、造形物Ｐ１０の生産性を十分に優れたものとしつつ、製造される造形物Ｐ１０
における不本意な凹凸の発生等をより効果的に防止し、造形物Ｐ１０の寸法精度をより優
れたものとすることができる。
【０１１６】
＜液状組成物付与工程（結着液付与工程）＞
層形成工程で層Ｐ１を形成した後、インクジェット法により、当該層Ｐ１に対し、２価
以上のアニオン性化合物を含む液状組成物（第２の組成物）Ｐ１２を結着液として付与す
る（１ｂ、１ｅ）。
【０１１７】
第２の組成物Ｐ１２中に含まれるアニオン性化合物は、層Ｐ１を構成するセルロース誘
導体（分子内にアミン構造を有するセルロース誘導体）との間で、好適なイオン結合を形
成するものであるため、層Ｐ１のうち第２の組成物Ｐ１２が付与された部位においては、
セルロース誘導体とアニオン性化合物とが結合し、結合部Ｐ１３が形成される。この結合
部Ｐ１３は、造形物Ｐ１０において実体部を構成するものである。
なお、液状組成物（第２の組成物）Ｐ１２については、後に詳述する。
【０１１８】
本工程では、層Ｐ１のうち製造すべき造形物Ｐ１０の実部（実体のある部位）に対応す
る部位にのみ、選択的に液状組成物Ｐ１２を付与する。
【０１１９】
これにより、層Ｐ１を構成するセルロース誘導体と液状組成物Ｐ１２を構成するアニオ
ン性化合物とが結合し、所望の形状の結合部（実体部）Ｐ１３を形成することができる。
【０１２０】
本工程では、インクジェット法により液状組成物Ｐ１２を付与するため、液状組成物Ｐ
１２の付与パターンがより微細な形状のものであっても、より高い再現性で液状組成物Ｐ
１２を付与することができる。その結果、最終的に得られる造形物Ｐ１０の寸法精度をよ
り高いものとすることができる。
【０１２１】
また、第２の組成物Ｐ１２に含まれるアニオン性化合物は、分子内にアミン構造を有す
るセルロース誘導体と接触すると、短時間で、前述したようなイオン結合を形成する（１
ｃ、１ｆ）。このため、層Ｐ１に第２の組成物Ｐ１２を付与すると速やかに形状の安定性
に優れた結合部Ｐ１３が形成される。したがって、造形物Ｐ１０の生産性を優れたものと
することができるとともに、最終的に得られる造形物Ｐ１０の寸法精度を優れたものとす
ることができる。
【０１２２】
上記のように、第２の組成物Ｐ１２を付与することにより、容易かつ確実に結合部Ｐ１
３を形成することができるが、結合部Ｐ１３の結合力（最終的に得られる造形物Ｐ１０の
強度等）等をより優れたものとするために、例えば、他の処理を行ってもよい。例えば、
セルロース誘導体が反応性官能基を有するものである場合や、第２の組成物Ｐ１２’が硬
化性樹脂を含むものである場合等には、これらの化学反応を進行させるための処理を施し
てもよい。このような化学反応（例えば、共有結合を形成する反応）を行う場合、当該化
学反応は、例えば、加熱やエネルギー線（例えば、紫外線等の光線や、電子線、陽電子線
、中性子線、α線、イオンビーム等）の照射等により行うことができる。
【０１２３】
特に、化学反応を加熱により進行させる場合、造形物Ｐ１０の製造装置の構成を簡易な
ものとすることができる。また、造形物Ｐ１０の原料が光透過性の低い材料であっても、
目的とする反応を好適に進行させることができる。
【０１２４】
化学反応を加熱により進行させる場合、加熱温度は、５０℃以上１８０℃以下であるの
が好ましく、６０℃以上１５０℃以下であるのがより好ましい。
【０１２５】
また、化学反応を光の照射により進行させる場合、材料の不本意な変性・劣化等をより
効果的に防止しつつ、造形物Ｐ１０の生産性をより優れたものとすることができる。
【０１２６】
化学反応を光の照射により進行させる場合、当該光としては、例えば、紫外線、赤外線
、可視光線、Ｘ線、マイクロ波、ラジオ波等を用いることができるが、紫外線であるのが
好ましい。
【０１２７】
これにより、造形物Ｐ１０の生産性をより優れたものとすることができるとともに、造
形物Ｐ１０の製造装置の構成の複雑化を防止し、造形物Ｐ１０の生産コストを抑制するこ
とができる。
【０１２８】
また、化学反応を紫外線の照射により進行させる場合、紫外線のピーク波長は、２５０
ｎｍ以上４００ｎｍ以下であるのが好ましい。また、化学反応を進行させるべき各部位へ
の紫外線の照射時間は、３０秒以上６０秒以下であるのが好ましい。
【０１２９】
また、例えば、液状組成物Ｐ１２が揮発性成分（揮発性溶剤）を含むものである場合、
本工程では、揮発性成分を揮発させるための加熱処理や減圧処理を行うことができる。
【０１３０】
＜未結合粒子除去工程＞
そして、前記のような工程を繰り返し行った後に、後処理工程として、各層Ｐ１を構成
する粒子のうち、液状組成物Ｐ１２（アニオン性化合物）により結合していないもの（未
結合粒子）を除去する未結合粒子除去工程（１ｈ）を行う。これにより、造形物Ｐ１０が
取り出される。
【０１３１】
本工程の具体的な方法としては、例えば、刷毛等で未結合粒子を払い除ける方法、未結
合粒子を吸引により除去する方法、空気等の気体を吹き付ける方法、水等の液体を付与す
る方法（例えば、液体中に前記のようにして得られた積層体を浸漬する方法、液体を吹き
付ける方法等）、超音波振動等の振動を付与する方法等が挙げられる。また、これらから
選択される２種以上の方法を組み合わせて行うことができる。より具体的には、空気等の
気体を吹き付けた後に、水等の液体に浸漬する方法や、水等の液体に浸漬した状態で、超
音波振動を付与する方法等が挙げられる。中でも、前記のようにして得られた積層体に対
し、水を含む液体を付与する方法（特に、水を含む液体中に浸漬する方法）を採用するの
が好ましい。
【０１３２】
《造形物製造装置》
次に、本発明の造形物（三次元造形物）の製造に用いることのできる製造装置（造形物
製造装置）について説明する。
【０１３３】
図３は、本発明の造形物の製造に用いる製造装置の好適な実施形態を模式的に示す断面
図である。
【０１３４】
図３に示す造形物製造装置１００は、本発明のセルロース系材料を粒子として含む粒子
含有組成物（第１の組成物）Ｐ１’を用いて、層Ｐ１を繰り返し成形し積層することによ
り、造形物Ｐ１０を製造するものである。
【０１３５】
図３に示すように、造形物製造装置１００は、制御部２と、粒子含有組成物（第１の組
成物）Ｐ１’を供給する組成物供給部（粒子含有組成物供給部）３と、組成物供給部３か
ら供給された粒子含有組成物（第１の組成物）Ｐ１’を用いて層Ｐ１を形成する層形成部
４と、層Ｐ１に液状組成物（第２の組成物）Ｐ１２を吐出する液状組成物吐出部（液状組
成物付与手段）５と、共有結合を結合する化学反応を進行させるためのエネルギー線を照
射するエネルギー線照射手段６とを有している。
【０１３６】
制御部２は、コンピューター２１と、駆動制御部２２とを有している。
コンピューター２１は、内部にＣＰＵやメモリ等を備えて構成される一般的な卓上型コ
ンピューター等である。コンピューター２１は、造形物（三次元造形物）Ｐ１０の形状を
モデルデータとしてデータ化し、それを平行な幾層もの薄い断面体にスライスして得られ
る断面データ（スライスデータ）を駆動制御部２２に対して出力する。
【０１３７】
駆動制御部２２は、層形成部４、液状組成物吐出部５、エネルギー線照射手段６をそれ
ぞれに駆動する制御手段として機能する。具体的には、例えば、液状組成物吐出部５によ
る液状組成物Ｐ１２の吐出パターンや吐出量、組成物供給部３からの粒子含有組成物Ｐ１
’の供給量、ステージ４１の下降量等を制御する。
【０１３８】
組成物供給部３は、駆動制御部２２からの指令により移動し、内部に収容された粒子含
有組成物Ｐ１’が、組成物仮置部（粒子含有組成物仮置部）４４に供給されるように構成
されている。
【０１３９】
層形成部４は、組成物供給部３から供給された粒子含有組成物Ｐ１’を一時的に保持す
る組成物仮置部４４と、組成物仮置部４４に保持された粒子含有組成物Ｐ１’を平坦化し
つつ層Ｐ１を形成するスキージー（平坦化手段）４２と、スキージー４２の動作を規制す
るガイドレール４３と、形成された層Ｐ１を支持するステージ４１と、ステージ４１を取
り囲む側面支持部（枠体）４５とを有している。
【０１４０】
先に形成された層Ｐ１の上に、新たな層Ｐ１を形成するのに際して、先に形成された層
Ｐ１を、側面支持部４５に対して相対的に下方に移動させる。これにより、新たに形成さ
れる層Ｐ１の厚さが規定される。
【０１４１】
特に、本実施形態では、ステージ４１は、先に形成された層Ｐ１の上に、新たな層Ｐ１
を形成するのに際して、駆動制御部２２からの指令により所定量だけ順次下降する。この
ように、ステージ４１がＺ方向（上下方向）に移動可能に構成されていることにより、新
たな層Ｐ１の形成に際して、層Ｐ１の厚さを調整するために移動させるべき部材の数を減
らすことができるため、造形物製造装置１００の構成をより単純なものとすることできる
。
【０１４２】
ステージ４１は、表面（粒子含有組成物Ｐ１’が付与される部位）が平坦なものである
。
【０１４３】
これにより、厚さの均一性の高い層Ｐ１を容易かつ確実に形成することができる。また
、製造される造形物Ｐ１０において、不本意な変形等が生じることを効果的に防止するこ
とができる。
【０１４４】
ステージ４１は、高強度の材料で構成されたものであるのが好ましい。ステージ４１の
構成材料としては、例えば、ステンレス鋼等の各種金属材料等が挙げられる。
【０１４５】
また、ステージ４１の表面（粒子含有組成物Ｐ１’が付与される部位）には、表面処理
が施されていてもよい。これにより、例えば、粒子含有組成物Ｐ１’の構成材料や液状組
成物Ｐ１２の構成材料がステージ４１に付着してしまうことをより効果的に防止したり、
ステージ４１の耐久性をより優れたものとし、造形物Ｐ１０のより長期間にわたる安定的
な生産を図ったりすることができる。ステージ４１の表面の表面処理に用いられる材料と
しては、例えば、ポリテトラフルオロエチレン等のフッ素系樹脂等が挙げられる。
【０１４６】
スキージー４２は、Ｙ方向に延在する長手形状を有するものであり、下部先端が尖った
刃状の形状を有するブレードを備えている。
【０１４７】
ブレードのＹ方向の長さは、ステージ４１（造形領域）の幅（Ｙ方向の長さ）以上のも
のである。
【０１４８】
なお、造形物製造装置１００は、スキージー４２による粒子含有組成物Ｐ１’の拡散が
円滑に行えるように、ブレードに微小振動を与えるバイブレーション機構（図示せず）を
備えていてもよい。
【０１４９】
側面支持部４５は、ステージ４１上に形成された層Ｐ１の側面を支持する機能を有する
。また、層Ｐ１の形成時には、層Ｐ１の面積を規定する機能も有している。
【０１５０】
また、側面支持部４５の表面（粒子含有組成物Ｐ１’と接触しうる部位）には、表面処
理が施されていてもよい。これにより、例えば、粒子含有組成物Ｐ１’の構成材料や液状
組成物Ｐ１２の構成材料が側面支持部４５に付着してしまうことをより効果的に防止した
り、側面支持部４５の耐久性をより優れたものとし、造形物Ｐ１０のより長期間にわたる
安定的な生産を図ったりすることができる。また、先に形成された層Ｐ１を側面支持部４
５に対して相対的に下方に移動させる際に、層Ｐ１に不本意な乱れが生じることを効果的
に防止することができる。その結果、最終的に得られる造形物Ｐ１０の寸法精度、信頼性
をより優れたものとすることができる。側面支持部４５の表面の表面処理に用いられる材
料としては、例えば、ポリテトラフルオロエチレン等のフッ素系樹脂等が挙げられる。
【０１５１】
液状組成物付与手段（液状組成物吐出部）５は、層Ｐ１に液状組成物Ｐ１２を付与する
ものである。
【０１５２】
このような液状組成物付与手段５を備えることにより、造形物Ｐ１０の機械的強度を容
易かつ確実に優れたものとすることができる。
【０１５３】
特に、本実施形態では、液状組成物付与手段５が、インクジェット法により液状組成物
Ｐ１２を吐出する液状組成物吐出部である。
【０１５４】
これにより、微細なパターンで液状組成物Ｐ１２を付与することができ、微細な構造を
有する造形物Ｐ１０であってもより生産性良く製造することができる。
【０１５５】
液滴吐出方式（インクジェット法の方式）としては、ピエゾ方式や、液状組成物Ｐ１２
を加熱して発生した泡（バブル）により液状組成物Ｐ１２を吐出させる方式等を用いるこ
とができるが、液状組成物Ｐ１２の構成成分の変質のし難さ等の観点から、ピエゾ方式が
好ましい。
【０１５６】
液状組成物吐出部（液状組成物付与手段）５は、駆動制御部２２からの指令により、各
層Ｐ１において形成すべきパターン、層Ｐ１の各部において付与する液状組成物Ｐ１２の
量が制御されている。液状組成物吐出部（液状組成物付与手段）５による液状組成物Ｐ１
２の吐出パターン、吐出量等は、スライスデータに基づいて決定される。
【０１５７】
エネルギー線照射手段６は、液状組成物Ｐ１２が付与された層Ｐ１にエネルギー線を照
射し、共有結合を結合する化学反応を進行させるものである。
【０１５８】
特に、図示の構成では、液状組成物吐出部（液状組成物付与手段）５の走査方向（主走
査方向）の前後に、エネルギー線照射手段６が設けられている。
【０１５９】
これにより、往路、復路のいずれにおいても、エネルギー線照射手段６による接合形成
を行うことができるため、造形物Ｐ１０の生産性をより優れたものとすることができる。
【０１６０】
なお、前述した化学反応を進行させる必要がない場合（例えば、セルロース誘導体が前
述した反応性官能基を有さない場合、第２の組成物Ｐ１２’が硬化性樹脂を含まない場合
等）には、エネルギー線照射手段６を有していなくてもよい。
【０１６１】
《造形物製造用組成物セット》
次に、本発明の造形物製造用組成物セットについて説明する。
【０１６２】
本発明の造形物製造用組成物セットは、前述した本発明のセルロース系材料を含む第１
の組成物と、２価以上のアニオン性化合物を含む第２の組成物とを備えるものである。
【０１６３】
このような造形物製造用組成物セットは、高強度で自己修復機能を有し、信頼性、耐久
性に優れた造形物の製造に好適に用いることができる。
【０１６４】
以下、前述した実施形態の造形物の製造方法、造形物製造装置で用いる粒子含有組成物
Ｐ１’、液状組成物（インク）Ｐ１２を、それぞれ、第１の組成物、第２の組成物として
備える造形物製造用組成物セットについて中心的に説明する。
【０１６５】
［第１の組成物］
＜セルロース系材料＞
第１の組成物は、少なくとも本発明のセルロース系材料（分子内にアミン構造を有する
セルロース誘導体を含むもの）を含むものである。
【０１６６】
第１の組成物中において、分子内にアミン構造を有するセルロース誘導体は、固体状を
なすものであるのが好ましい。
【０１６７】
これにより、最終的に得られる造形物の強度、寸法精度をより優れたものとすることが
できる。また、造形物の生産性をより優れたものとすることができる。
【０１６８】
特に、第１の組成物は、セルロース系材料として、少なくとも表面を含む領域が前記セ
ルロース誘導体（分子内にアミン構造を有するセルロース誘導体）で構成された粒子を含
むものであるのが好ましい。
【０１６９】
これにより、製造される造形物の機械的強度等をより優れたものとすることができる。
また、後に詳述するような方法（三次元造形法）を用いて造形物を製造する場合において
、粒子間の隙間に第２の組成物を好適に浸透させることができ、寸法精度の高い造形物を
より効率よく製造することができる。
【０１７０】
この場合、粒子の平均粒径は、特に限定されないが、１μｍ以上２５μｍ以下であるの
が好ましく、１μｍ以上１５μｍ以下であるのがより好ましい。
【０１７１】
これにより、造形物の機械的強度をより優れたものとすることができるとともに、製造
される造形物における不本意な凹凸の発生等をより効果的に防止し、造形物の寸法精度を
より優れたものとすることができる。また、製造される造形物に適度な柔軟性を付与する
ことができ、例えば、後述するような人工血管や透析用部材等の医療機器等に、より好適
に適用することができる。また、複数個の当該粒子を含む粉末の流動性、当該粉末を含む
第１の組成物の流動性をより優れたものとし、造形物の生産性をより優れたものとするこ
とができる。
【０１７２】
なお、本明細書において、平均粒径とは、体積基準の平均粒径を言い、例えば、サンプ
ルをメタノールに添加し、超音波分散器で３分間分散した分散液をコールターカウンター
法粒度分布測定器（ＣＯＵＬＴＥＲ  ＥＬＥＣＴＲＯＮＩＣＳ  ＩＮＳ製ＴＡ−ＩＩ型）
にて、５０μｍのアパチャーを用いて測定することにより求めることができる。
【０１７３】
前記粒子のＤｍａｘは、３μｍ以上４０μｍ以下であるのが好ましく、５μｍ以上３０
μｍ以下であるのがより好ましい。これにより、造形物の機械的強度をより優れたものと
することができるとともに、製造される造形物における不本意な凹凸の発生等をより効果
的に防止し、造形物の寸法精度をより優れたものとすることができる。また、複数個の当
該粒子を含む粉末の流動性、当該粉末を含む第１の組成物の流動性をより優れたものとし
、造形物の生産性をより優れたものとすることができる。
【０１７４】
前記粒子は、いかなる形状を有するものであってもよいが、球形状をなすものであるの
が好ましい。これにより、複数個の当該粒子を含む粉末の流動性、当該粉末を含む第１の
組成物の流動性をより優れたものとし、造形物の生産性をより優れたものとすることがで
きるとともに、製造される造形物における不本意な凹凸の発生等をより効果的に防止し、
造形物の寸法精度をより優れたものとすることができる。
【０１７５】
第１の組成物は、分子内にアミン構造を有するセルロース誘導体を複数種含むものであ
ってもよい。
【０１７６】
第１の組成物（粒子含有組成物）が粒子状のセルロース系材料を含むものである場合、
第１の組成物（粒子含有組成物）中におけるセルロース系材料の含有率は、８質量％以上
９５質量％以下であるのが好ましく、１０質量％以上７５質量％以下であるのがより好ま
しい。これにより、第１の組成物（粒子含有組成物）の流動性を十分に優れたものとしつ
つ、最終的に得られる造形物の機械的強度をより優れたものとすることができる。
【０１７７】
＜その他の成分＞
また、第１の組成物は、前述したセルロース系材料以外の成分（その他の成分）を含む
ものであってもよい。このような成分としては、例えば、セルロース系材料以外の材料で
構成された粒子；溶媒または分散媒として機能する液状媒体；バインダー；重合開始剤；
重合促進剤；架橋剤；シロキサン化合物；浸透促進剤；湿潤剤（保湿剤）；定着剤；防黴
剤；防腐剤；酸化防止剤；紫外線吸収剤；キレート剤；ｐＨ調整剤；顔料、染料等の各種
着色剤；各種蛍光材料；各種蓄光材料；各種燐光材料；赤外線吸収材料；分散剤；界面活
性剤；増粘剤；フィラー；凝集防止剤；消泡剤等が挙げられる。
【０１７８】
以下、第１の組成物を構成するその他の成分のいくつかについて、より具体的に説明す
る。
【０１７９】
（セルロース系材料以外の材料で構成された粒子）
セルロース系材料以外の材料で構成された粒子を含むものである場合、当該粒子として
は、各種無機材料、各種有機材料、これらの複合材料で構成されたものを用いることがで
きる。
【０１８０】
前記粒子（セルロース系材料以外の材料で構成された粒子）を構成する無機材料として
は、例えば、各種金属や金属化合物等が挙げられる。金属化合物としては、例えば、シリ
カ、アルミナ、酸化チタン、酸化亜鉛、酸化ジルコン、酸化錫、酸化マグネシウム、チタ
ン酸カリウム等の各種金属酸化物；水酸化マグネシウム、水酸化アルミニウム、水酸化カ
ルシウム等の各種金属水酸化物；窒化珪素、窒化チタン、窒化アルミ等の各種金属窒化物
；炭化珪素、炭化チタン等の各種金属炭化物；硫化亜鉛等の各種金属硫化物；炭酸カルシ
ウム、炭酸マグネシウム等の各種金属の炭酸塩；硫酸カルシウム、硫酸マグネシウム等の
各種金属の硫酸塩；ケイ酸カルシウム、ケイ酸マグネシウム等の各種金属のケイ酸塩；リ
ン酸カルシウム等の各種金属のリン酸塩；ホウ酸アルミニウム、ホウ酸マグネシウム等の
各種金属のホウ酸塩や、これらの複合化物等が挙げられる。
【０１８１】
前記粒子（セルロース系材料以外の材料で構成された粒子）を構成する有機材料として
は、例えば、合成樹脂、天然高分子等が挙げられ、より具体的には、ポリエチレン樹脂；
ポリプロピレン；ポリエチレンオキサイド；ポリプロピレンオキサイド、ポリエチレンイ
ミン；ポリスチレン；ポリウレタン；ポリウレア；ポリエステル；シリコーン樹脂；アク
リルシリコーン樹脂；ポリメタクリル酸メチル等の（メタ）アクリル酸エステルを構成モ
ノマーとする重合体；メタクリル酸メチルクロスポリマー等の（メタ）アクリル酸エステ
ルを構成モノマーとするクロスポリマー（エチレンアクリル酸共重合樹脂等）；ナイロン
１２、ナイロン６、共重合ナイロン等のポリアミド樹脂；ポリイミド；ゼラチン；デンプ
ン；キチン；キトサン等が挙げられる。
前記粒子は、疎水化処理、親水化処理等の表面処理が施されたものであってもよい。
【０１８２】
（液状媒体）
液状媒体は、第１の組成物中において、セルロース系材料を溶解または分散する機能を
有するものである。
【０１８３】
このような液状媒体を含むことにより、例えば、第１の組成物の流動性をより優れたも
のとすることができる。また、例えば、第１の組成物が、セルロース系材料を粒子状のも
のとして含むものである場合、第１の組成物をペースト状のものとすることができ、造形
物の生産性をより優れたものとすることができる。
【０１８４】
第１の組成物が後述するバインダーを含むものである場合、液状媒体は、当該バインダ
ーを溶解するものであるのが好ましい。これにより、第１の組成物の流動性をより良好な
ものとすることができ、例えば、前述したような方法を用いて造形物を製造する場合にお
いて、第１の組成物を用いて形成される層の厚さの不本意なばらつきをより効果的に防止
することができる。また、液状媒体が除去された状態の層を形成した際に、層全体にわた
って、より高い均一性で、バインダーを粒子に付着させることができ、不本意な組成のむ
らが発生するのをより効果的に防止することができる。このため、最終的に得られる造形
物の各部位での機械的強度の不本意なばらつきの発生をより効果的に防止することができ
、造形物の信頼性をより高いものとすることができる。
【０１８５】
第１の組成物を構成する液状媒体としては、例えば、水；メタノール、エタノール、イ
ソプロパノール等のアルコール性溶剤；メチルエチルケトン、アセトン等のケトン系溶剤
、エチレングリコールモノエチルエーテル、エチレングリコールモノブチルエーテル等の
グリコールエーテル系溶剤；プロピレングリコール１−モノメチルエーテル２−アセター
ト、プロピレングリコール１−モノエチルエーテル２−アセタート等のグリコールエーテ
ルアセテート系溶剤；ポリエチレングリコール、ポリプロピレングリコール等が挙げられ
、これらから選択される１種または２種以上を組み合わせて用いることができる。
【０１８６】
中でも、第１の組成物は、液状媒体として水系溶剤を含むものであるのが好ましく、水
を含むものであるのがより好ましい。
【０１８７】
これにより、第１の組成物の流動性、第１の組成物を用いて形成される層の組成の均一
性をより優れたものとすることができる。また、水は層の形成後の除去が容易であるとと
もに、造形物中に残存した場合においても悪影響を与えにくい。また、人体に対する安全
性、環境問題の観点等からも有利である。また、第１の組成物が後に詳述するバインダー
として水溶性樹脂を含む場合に、第１の組成物中において、当該水溶性樹脂をより好適な
溶解状態することができ、後に詳述するようなバインダー（水溶性樹脂）を含むことによ
る効果がより効果的に発揮される。
【０１８８】
水系溶剤は、水に対する溶解性の高い溶剤であればよいが、具体的には、例えば、２５
℃における水に対する溶解度（水１００ｇに溶解可能な質量）が３０［ｇ／１００ｇ水］
以上のものであるのが好ましく、５０［ｇ／１００ｇ水］以上のものであるのがより好ま
しい。
【０１８９】
第１の組成物が液状媒体を含むものである場合、第１の組成物中における液状媒体の含
有率は、５質量％以上９２質量％以下であるのが好ましく、２５質量％以上８９質量％以
下であるのがより好ましい。
【０１９０】
これにより、前述したような液状媒体を含むことによる効果がより顕著に発揮されると
ともに、造形物の製造過程において液状媒体を短時間で容易に除去することができるため
、造形物の生産性向上の観点から有利である。
【０１９１】
特に、第１の組成物が液状媒体として水を含むものである場合、第１の組成物中におけ
る水の含有率は、１８質量％以上９２質量％以下であるのが好ましく、４７質量％以上９
０質量％以下であるのがより好ましい。
これにより、前述したような効果がより顕著に発揮される。
【０１９２】
第１の組成物が液状媒体を含むものである場合、前述したような方法を用いて造形物を
製造する場合において、当該液状媒体は、第２の組成物の付与前に、層中から除去される
ものであるのが好ましい。
【０１９３】
これにより、層の形状の安定性が向上するとともに、前記液状媒体が第２の組成物の構
成材料との親和性が低いものであっても、層における第２の組成物の不本意なはじき等を
より効果的に防止することができ、より容易かつより確実に、所望のパターンで第２の組
成物を付与することができる。
【０１９４】
なお、第１の組成物を構成する液状媒体を、第２の組成物の付与前に、層から除去する
場合、前記液状媒体は、層から完全に除去するものであってもよいし、その一部のみを除
去するものであってもよい。このような場合であっても、前述したような効果が発揮され
る。
【０１９５】
（バインダー）
第１の組成物は、バインダーを含むものであってもよい。
【０１９６】
これにより、前述したような方法を用いて造形物を製造する場合において、第１の組成
物を用いて形成された層（特に、液状媒体が除去された状態の層）において、複数個の粒
子を好適に結合（仮固定）することができ、粒子の不本意な飛散等を効果的に防止するこ
とができる。これにより、作業者の安全や、製造される造形物の寸法精度のさらなる向上
を図ることができる。
【０１９７】
第１の組成物がバインダーを含むものである場合、第１の組成物中において、バインダ
ーは液状媒体に溶解しているものであるのが好ましい。
【０１９８】
これにより、第１の組成物の流動性をより良好なものとすることができ、第１の組成物
を用いて形成される層の厚さの不本意なばらつきをより効果的に防止することができる。
また、液状媒体が除去された状態の層を形成した際に、層全体にわたって、より高い均一
性で、バインダーを粒子に付着させることができ、不本意な組成のむらが発生するのをよ
り効果的に防止することができる。このため、最終的に得られる造形物の各部位での機械
的強度の不本意なばらつきの発生をより効果的に防止することができ、造形物の信頼性を
より高いものとすることができる。
【０１９９】
バインダーとしては、第１の組成物を用いて形成された層（特に、液状媒体が除去され
た状態の層Ｐ１）において複数個の粒子を仮固定する機能を有するものであればよいが、
水溶性樹脂を好適に用いることができる。
【０２００】
水溶性樹脂を含むことにより、第１の組成物が液状媒体として水系溶剤（特に、水）を
含む場合に、第１の組成物中にバインダー（水溶性樹脂）を溶解状態で含ませることがで
き、第１の組成物の流動性、取り扱い性（取り扱いの容易性）をより優れたものとするこ
とができる。その結果、造形物の生産性をより優れたものとすることができる。
【０２０１】
また、前述したような方法を用いて造形物を製造する場合において、層の第２の組成物
が付与されなかった部位を、水系溶剤（特に、水）を付与することにより、容易かつ効率
よく除去することができる。その結果、造形物の生産性をより優れたものとすることがで
きる。また、層の除去されるべき部位が、最終的に得られた造形物に付着、残存すること
を容易かつ確実に防止することができるため、造形物の寸法精度をより優れたものとする
ことができる。
【０２０２】
以下、バインダーとしての水溶性樹脂について中心に説明する。
水溶性樹脂は、少なくともその一部が水系溶剤に可溶なものであればよいが、例えば、
２５℃における水に対する溶解度（水１００ｇに溶解可能な質量）が５［ｇ／１００ｇ水
］以上のものであるのが好ましく、１０［ｇ／１００ｇ水］以上のものであるのがより好
ましい。
【０２０３】
水溶性樹脂としては、例えば、ポリビニルアルコール（ＰＶＡ）、ポリビニルピロリド
ン（ＰＶＰ）、ポリカプロラクトンジオール、ポリアクリル酸ナトリウム、ポリアクリル
アミド、変性ポリアミド、ポリエチレンイミン、ポリエチレンオキサイド、エチレンオキ
サイドとプロピレンオキサイドとのランダム共重合ポリマー等の合成ポリマー、コーンス
ターチ、マンナン、ペクチン、寒天、アルギン酸、デキストラン、にかわ、ゼラチン等の
天然ポリマー、でんぷん、酸化でんぷん、変性でんぷん等の半合成ポリマー等が挙げられ
、これらから選択される１種または２種以上を組み合わせて用いることができる。
【０２０４】
水溶性樹脂製品の具体例としては、例えば、澱粉リン酸エステルナトリュウム（Ｉ）（
松谷化学社製、ホスター５１００）、ポリビニールピロリドン（東京化学社製、ＰＶＰ  
Ｋ−９０）、メチルビニールエーテル／無水マレイン酸コポリマー（ＧＡＦガントレット
社製、ＡＮ−１３９）、ポリアクリルアミド（和光純薬社製）、変性ポリアミド（変性ナ
イロン）（東レ社製、ＡＱナイロン）、ポリエチレンオキサイド（製鉄化学社製、ＰＥＯ
−１、明成化学工業社製、アルコックス）、エチレンオキサイドとプロピレンオキサイド
とのランダム共重合ポリマー（明成化学工業社製、アルコックスＥＰ）、ポリアクリル酸
ナトリウム（和光純薬社製）、カルボキシビニルポリマー／架橋型アクリル系水溶性樹脂
（住友精化社製、アクペック）等が挙げられる。
【０２０５】
中でも、バインダーとしての水溶性樹脂がポリビニルアルコールである場合、造形物の
機械的強度をより優れたものとすることができる。また、ケン化度や重合度の調整により
、バインダーの特性（例えば、水溶性、耐水性等）や第１の組成物の特性（例えば、粘度
、粒子の固定力、濡れ性等）をより好適に制御することができる。このため、多様な造形
物の製造により好適に対応することができる。また、ポリビニルアルコールは、各種水溶
性樹脂の中でも、安価で、かつ、供給が安定したものである。このため、生産コストを抑
制しつつ、安定的な造形物の製造を行うことができる。
【０２０６】
バインダーとしての水溶性樹脂がポリビニルアルコールを含むものである場合、当該ポ
リビニルアルコールのケン化度は、８５以上９０以下であるのが好ましい。これにより、
水系溶剤（特に、水）に対するポリビニルアルコールの溶解度の低下を抑制することがで
きる。そのため、例えば、前述したような方法を用いて造形物を製造する場合において、
第１の組成物が水系溶剤（特に、水）を含むものである場合に、隣接する層間の接着性の
低下をより効果的に抑制することができる。
【０２０７】
バインダーとしての水溶性樹脂がポリビニルアルコールを含むものである場合、当該ポ
リビニルアルコールの重合度は、３００以上１０００以下であるのが好ましい。これによ
り、第１の組成物が水系溶剤（特に、水）を含むものである場合に、各層の機械的強度や
隣接する層間の接着性をより優れたものとすることができる。
【０２０８】
また、バインダーとしての水溶性樹脂がポリビニルピロリドン（ＰＶＰ）である場合、
以下のような効果が得られる。すなわち、前述したような方法を用いて造形物を製造する
場合において、層のうち第２の組成物が付与されない部分の強度・形状の安定性をより優
れたものとし、最終的に得られる造形物の寸法精度をより優れたものとすることができる
。また、ポリビニルピロリドンは、水に対して高い溶解性を示すため、未結合粒子除去工
程（造形終了後）において、各層を構成する粒子のうち、第１の組成物（アニオン性化合
物等）により結合していないものを容易かつ確実に除去することができる。また、ポリビ
ニルピロリドンは、前述したようなセルロース系材料との親和性が適度なものであるため
、セルロース系材料で構成された粒子の表面に対する濡れ性は比較的高いものとなる。こ
のため、前述したような仮固定の機能をより効果的に発揮することができる。また、ポリ
ビニルピロリドンは、各種着色剤との親和性に優れているため、液状組成物付与工程（第
２の組成物付与工程）において着色剤を含む第２の組成物を用いた場合に、着色剤が不本
意に拡散してしまうのを効果的に防止することができる。また、ペースト状の第１の組成
物がポリビニルピロリドンを含むものであると、第１の組成物中に泡が巻き込まれてしま
うことを効果的に防止することができ、層形成工程において、泡の巻き込みによる欠陥が
発生するのを効果的により防止することができる。
【０２０９】
バインダーとしての水溶性樹脂がポリビニルピロリドンを含むものである場合、当該ポ
リビニルピロリドンの重量平均分子量は、１００００以上１７０００００以下であるのが
好ましく、３００００以上１５０００００以下であるのがより好ましい。
これにより、前述した機能をより効果的に発揮することができる。
【０２１０】
また、水溶性樹脂がポリカプロラクトンジオールである場合、第１の組成物を好適にペ
レット状とすることができ、粒子の不本意な飛散等をより効果的に防止することができ、
第１の組成物の取扱い性（取り扱いの容易性）が向上し、作業者の安全や、製造される造
形物の寸法精度の向上を図ることができるとともに、比較的低い温度で溶融させることが
できるため、造形物の生産に要するエネルギー・コストを抑制することができるとともに
、造形物の生産性を十分に優れたものとすることができる。
【０２１１】
バインダーとしての水溶性樹脂がポリカプロラクトンジオールを含むものである場合、
当該ポリカプロラクトンジオールの重量平均分子量は、１００００以上１７０００００以
下であるのが好ましく、３００００以上１５０００００以下であるのがより好ましい。
これにより、前述した機能をより効果的に発揮することができる。
【０２１２】
第１の組成物中において、バインダーは、層形成工程において、液状の状態（例えば、
溶解状態、溶融状態等）をなすものであるのが好ましい。
【０２１３】
これにより、容易かつ確実に、第１の組成物を用いて形成される層の厚さの均一性を、
より高いものとすることができる。
【０２１４】
第１の組成物がバインダーを含むものである場合、第１の組成物中におけるバインダー
の含有率は、０．５質量％以上２５質量％以下であるのが好ましく、１．０質量％以上１
０質量％以下であるのがより好ましい。
【０２１５】
これにより、前述したようなバインダーを含むことによる効果がより顕著に発揮される
とともに、第１の組成物中における粒子等の含有率を十分に高いものとすることができ、
製造される造形物の機械的強度等をより優れたものとすることができる。例えば、セルロ
ース誘導体の種類や含有率の異なる複数種の第１の組成物を用いてもよい。
造形物の製造には、例えば複数種の第１の組成物を用いてもよい。
【０２１６】
［第２の組成物］
＜アニオン性化合物＞
アニオン性化合物は、価数が２以上（分子内のアニオン性原子の数が２以上）のもので
あればよいが、価数が３以上であるのが好ましい。
【０２１７】
これにより、造形物中において、セルロース誘導体とアニオン性化合物との間でのイオ
ン結合をより好適に形成することができ、造形物の強度をより優れたものとすることがで
きるとともに、自己修復機能をより優れたものとすることができ、造形物の耐久性、信頼
性をより優れたものとすることができる。
【０２１８】
前記アニオン性化合物が有するアニオン性官能基を有するとしては、例えば、カルボキ
シル基、リン酸基、スルホ基（スルホン酸基）、フェノール性水酸基等が挙げられるが、
中でも、カルボキシル基、リン酸基が好ましく、リン酸基がより好ましい。
【０２１９】
これにより、造形物中において、セルロース誘導体とアニオン性化合物との間でのイオ
ン結合をより好適に形成することができ、造形物の強度をより優れたものとすることがで
きるとともに、自己修復機能をより優れたものとすることができ、造形物の耐久性、信頼
性をより優れたものとすることができる。また、リン酸基は、生体内にも多く含まれるも
のであり、高い安全性を有するものである。したがって、造形物の安全性、生体親和性等
をより優れたものとすることができ、例えば、造形物を医療機器等により好適に適用する
ことができる。
【０２２０】
また、第２の組成物は、アニオン性化合物として、ポリリン酸を含むものであってもよ
い。
【０２２１】
これにより、造形物中において、セルロース誘導体とアニオン性化合物との間でのイオ
ン結合をさらに好適に形成することができ、造形物の強度をさらに優れたものとすること
ができるとともに、自己修復機能をさらに優れたものとすることができ、造形物の耐久性
、信頼性をさらに優れたものとすることができる。また、ポリリン酸構造は、生体内にも
多く含まれるものであり、高い安全性を有するものである。したがって、造形物の安全性
、生体親和性等をさらに優れたものとすることができ、例えば、造形物を医療機器等にさ
らに好適に適用することができる。
【０２２２】
ポリリン酸構造としては、例えば、下記式（８）、下記式（９）で表されるもの等が挙
げられる。
【０２２３】
【化６】
0006528390.tif 000007
【０２２４】
【化７】
0006528390.tif 000008
【０２２５】
第２の組成物は、２価以上のアニオン性化合物を複数種含むものであってもよい。
【０２２６】
＜その他の成分＞
また、第２の組成物は、前述したアニオン性化合物以外の成分（その他の成分）を含む
ものであってもよい。このような成分としては、例えば、溶媒；浸透促進剤；湿潤剤（保
湿剤）；定着剤；防黴剤；防腐剤；酸化防止剤；顔料、染料等の各種着色剤；各種蛍光材
料；各種蓄光材料；各種燐光材料；赤外線吸収材料；分散剤；硬化性樹脂（重合性化合物
）；重合開始剤；重合促進剤；架橋剤；シロキサン化合物；紫外線吸収剤；キレート剤；
ｐＨ調整剤；界面活性剤；増粘剤；フィラー；凝集防止剤；消泡剤等が挙げられる。
【０２２７】
以下、第２の組成物を構成するその他の成分のいくつかについて、より具体的に説明す
る。
【０２２８】
第２の組成物中における２価以上のアニオン性化合物の含有率は、特に限定されないが
、１０質量％以上であるのが好ましく、２０質量％以上９５質量％以下であるのがより好
ましく、３０質量％以上９０質量％以下であるのがさらに好ましい。
【０２２９】
（溶媒）
第２の組成物が溶媒を含むものであると、アニオン性化合物を電離させることができ、
セルロース誘導体と接触した際に、より速やかに、セルロース誘導体との間でのイオン結
合の形成を形成することができ、造形物の生産性をより優れたものとすることができる。
【０２３０】
溶媒としては、極性溶媒を用いるのが好ましく、例えば、ジメチルスルホキシド（ＤＭ
ＳＯ）、アセトニトリル、メチルホルムアミド、ジメチルホルムアミド、酢酸エチル、ア
セトン、テトラヒドロフラン等の非プロトン性溶媒、蒸留水、ＲＯ水、イオン交換水、純
水、水道水等の水、メタノール、エタノール、プロパノール、ブタノール、エチレングリ
コール、グリセリン、アルコキシエタノール等のアルコール類、蟻酸、酢酸、プロピオン
酸等のカルボン酸類等のプロトン性溶媒等を挙げることができる。
中でも、水が好ましい。
【０２３１】
（着色剤）
また、第２の組成物が着色剤を含むものであると、着色剤の色に対応する色に着色され
た造形物を好適に得ることができる。
【０２３２】
特に、着色剤として、顔料を含むことにより、第２の組成物、造形物の耐光性を良好な
ものとすることができる。顔料は、無機顔料および有機顔料のいずれも使用することがで
きる。
【０２３３】
無機顔料としては、例えば、ファーネスブラック、ランプブラック、アセチレンブラッ
ク、チャネルブラック等のカーボンブラック（Ｃ．Ｉ．ピグメントブラック７）類、酸化
鉄、酸化チタン等が挙げられ、これらから選択される１種または２種以上を組み合わせて
用いることができる。
前記無機顔料の中でも、好ましい白色を呈するためには、酸化チタンが好ましい。
【０２３４】
有機顔料としては、例えば、不溶性アゾ顔料、縮合アゾ顔料、アゾレーキ、キレートア
ゾ顔料等のアゾ顔料、フタロシアニン顔料、ペリレンおよびペリノン顔料、アントラキノ
ン顔料、キナクリドン顔料、ジオキサン顔料、チオインジゴ顔料、イソインドリノン顔料
、キノフタロン顔料等の多環式顔料、染料キレート（例えば、塩基性染料型キレート、酸
性染料型キレート等）、染色レーキ（塩基性染料型レーキ、酸性染料型レーキ）、ニトロ
顔料、ニトロソ顔料、アニリンブラック等が挙げられ、これらから選択される１種または
２種以上を組み合わせて用いることができる。
【０２３５】
さらに詳しくは、黒色（ブラック）の顔料として使用されるカーボンブラックとしては
、例えば、Ｎｏ．２３００、Ｎｏ．９００、ＭＣＦ８８、Ｎｏ．３３、Ｎｏ．４０、Ｎｏ
．４５、Ｎｏ．５２、ＭＡ７、ＭＡ８、ＭＡ１００、Ｎｏ．２２００Ｂ等（以上、三菱化
学社（Ｍｉｔｓｕｂｉｓｈｉ  Ｃｈｅｍｉｃａｌ  Ｃｏｒｐｏｒａｔｉｏｎ）製）、Ｒａ
ｖｅｎ  ５７５０、Ｒａｖｅｎ  ５２５０、Ｒａｖｅｎ  ５０００、Ｒａｖｅｎ  ３５０
０、Ｒａｖｅｎ  １２５５、Ｒａｖｅｎ  ７００等（以上、コロンビアカーボン（Ｃａｒ
ｂｏｎ  Ｃｏｌｕｍｂｉａ）社製）、Ｒｅｇａ１  ４００Ｒ、Ｒｅｇａ１  ３３０Ｒ、Ｒ
ｅｇａ１  ６６０Ｒ、Ｍｏｇｕｌ  Ｌ、Ｍｏｎａｒｃｈ  ７００、Ｍｏｎａｒｃｈ  ８０
０、Ｍｏｎａｒｃｈ  ８８０、Ｍｏｎａｒｃｈ  ９００、Ｍｏｎａｒｃｈ  １０００、Ｍ
ｏｎａｒｃｈ  １１００、Ｍｏｎａｒｃｈ  １３００、Ｍｏｎａｒｃｈ  １４００等（以
上、キャボット社（ＣＡＢＯＴ  ＪＡＰＡＮ  Ｋ．Ｋ．）製）、Ｃｏｌｏｒ  Ｂｌａｃｋ
ＦＷ１、Ｃｏｌｏｒ  Ｂｌａｃｋ  ＦＷ２、Ｃｏｌｏｒ  Ｂｌａｃｋ  ＦＷ２Ｖ、Ｃｏ
ｌｏｒ  Ｂｌａｃｋ  ＦＷ１８、Ｃｏｌｏｒ  Ｂｌａｃｋ  ＦＷ２００、Ｃｏｌｏｒ  Ｂ
１ａｃｋ  Ｓ１５０、Ｃｏｌｏｒ  Ｂｌａｃｋ  Ｓ１６０、Ｃｏｌｏｒ  Ｂｌａｃｋ  Ｓ
１７０、Ｐｒｉｎｔｅｘ  ３５、Ｐｒｉｎｔｅｘ  Ｕ、Ｐｒｉｎｔｅｘ  Ｖ、Ｐｒｉｎｔ
ｅｘ  １４０Ｕ、Ｓｐｅｃｉａｌ  Ｂｌａｃｋ  ６、Ｓｐｅｃｉａｌ  Ｂｌａｃｋ  ５、
Ｓｐｅｃｉａｌ  Ｂｌａｃｋ  ４Ａ、Ｓｐｅｃｉａｌ  Ｂｌａｃｋ  ４（以上、デグッサ
（Ｄｅｇｕｓｓａ）社製）等が挙げられる。
【０２３６】
白色（ホワイト）の顔料としては、例えば、Ｃ．Ｉ．ピグメントホワイト  ６、１８、
２１等が挙げられる。
【０２３７】
黄色（イエロー）の顔料としては、例えば、Ｃ．Ｉ．ピグメントイエロー  １、２、３
、４、５、６、７、１０、１１、１２、１３、１４、１６、１７、２４、３４、３５、３
７、５３、５５、６５、７３、７４、７５、８１、８３、９３、９４、９５、９７、９８
、９９、１０８、１０９、１１０、１１３、１１４、１１７、１２０、１２４、１２８、
１２９、１３３、１３８、１３９、１４７、１５１、１５３、１５４、１６７、１７２、
１８０等が挙げられる。
【０２３８】
紅紫色（マゼンタ）の顔料としては、例えば、Ｃ．Ｉ．ピグメントレッド  １、２、３
、４、５、６、７、８、９、１０、１１、１２、１４、１５、１６、１７、１８、１９、
２１、２２、２３、３０、３１、３２、３７、３８、４０、４１、４２、４８（Ｃａ）、
４８（Ｍｎ）、５７（Ｃａ）、５７：１、８８、１１２、１１４、１２２、１２３、１４
４、１４６、１４９、１５０、１６６、１６８、１７０、１７１、１７５、１７６、１７
７、１７８、１７９、１８４、１８５、１８７、２０２、２０９、２１９、２２４、２４
５、またはＣ．Ｉ．ピグメントヴァイオレット  １９、２３、３２、３３、３６、３８、
４３、５０等が挙げられる。
【０２３９】
藍紫色（シアン）の顔料としては、例えば、Ｃ．Ｉ．ピグメントブルー  １、２、３、
１５、１５：１、１５：２、１５：３、１５：３４、１５：４、１６、１８、２２、２５
、６０、６５、６６、Ｃ．Ｉ．バットブルー  ４、６０等が挙げられる。
【０２４０】
また、前記以外の顔料としては、例えば、Ｃ．Ｉ．ピグメントグリーン  ７，１０、Ｃ
．Ｉ．ピグメントブラウン  ３，５，２５，２６、Ｃ．Ｉ．ピグメントオレンジ  １，２
，５，７，１３，１４，１５，１６，２４，３４，３６，３８，４０，４３，６３等が挙
げられる。
【０２４１】
第２の組成物が顔料を含むものである場合、当該顔料の平均粒径は、３００ｎｍ以下で
あるのが好ましく、５０ｎｍ以上２５０ｎｍ以下であるのがより好ましい。これにより、
例えば、顔料の発色性をより優れたものとすることができる。また、第２の組成物中にお
ける顔料の分散安定性や第２の組成物の吐出安定性をより優れたものとすることができる
とともに、より優れた画質の画像を形成することができる。
【０２４２】
また、染料としては、例えば、酸性染料、直接染料、反応性染料、および塩基性染料等
が挙げられ、これらから選択される１種または２種以上を組み合わせて用いることができ
る。
【０２４３】
染料の具体例としては、例えば、Ｃ．Ｉ．アシッドイエロー  １７，２３，４２，４４
，７９，１４２、Ｃ．Ｉ．アシッドレッド  ５２，８０，８２，２４９，２５４，２８９
、Ｃ．Ｉ．アシッドブルー  ９，４５，２４９、Ｃ．Ｉ．アシッドブラック  １，２，２
４，９４、Ｃ．Ｉ．フードブラック  １，２、Ｃ．Ｉ．ダイレクトイエロー  １，１２，
２４，３３，５０，５５，５８，８６，１３２，１４２，１４４，１７３、Ｃ．Ｉ．ダイ
レクトレッド  １，４，９，８０，８１，２２５，２２７、Ｃ．Ｉ．ダイレクトブルー  
１，２，１５，７１，８６，８７，９８，１６５，１９９，２０２、Ｃ．Ｉ．ダイレクト
ブラック  １９，３８，５１，７１，１５４，１６８，１７１，１９５、Ｃ．Ｉ．リアク
ティブレッド  １４，３２，５５，７９，２４９、Ｃ．Ｉ．リアクティブブラック  ３，
４，３５等が挙げられる。
【０２４４】
（蛍光材料）
第２の組成物を構成する蛍光材料としては、例えば、Ｃ．Ｉ．ダイレクトイエロー  ８
７、Ｃ．Ｉ．アシッドレッド  ５２、Ｃ．Ｉ．アシッドレッド  ９２、ブリリアントスル
ホフラビン、エオシン、ベーシックフラビン、アクリジンオレンジ、ローダミン６Ｇ、ロ
ーダミンＢ等が挙げられる。
【０２４５】
（蓄光材料）
第２の組成物を構成する蓄光材料としては、例えば、亜鉛、カルシウム、ストロンチウ
ム、バリウム等のアルカリ土類の硫化物やアルミン酸ストロンチウム等の蓄光材、あるい
は硫化亜鉛等に例示される各種の硫化物や酸化物等の無機蛍光材等が挙げられる。
【０２４６】
（燐光材料）
第２の組成物を構成する燐光材料としては、例えば、イリジウム錯体、シクロメタル化
錯体等が挙げられる。
【０２４７】
（赤外線吸収材料）
第２の組成物を構成する赤外線吸収材料としては、例えば、ＩＴＯ、ＡＴＯ微粒子等が
挙げられる。
【０２４８】
（分散剤）
第２の組成物が顔料等の分散質を含む場合に、分散剤をさらに含むものであると、分散
質（例えば、顔料等）の分散性をより良好なものとすることができる。
【０２４９】
分散剤としては、特に限定されないが、例えば、高分子分散剤等の顔料分散液を調製す
るのに慣用されている分散剤が挙げられる。
【０２５０】
高分子分散剤の具体例としては、例えば、ポリオキシアルキレンポリアルキレンポリア
ミン、ビニル系ポリマーおよびコポリマー、アクリル系ポリマーおよびコポリマー、ポリ
エステル、ポリアミド、ポリイミド、ポリウレタン、アミノ系ポリマー、含珪素ポリマー
、含硫黄ポリマー、含フッ素ポリマー、およびエポキシ樹脂のうち１種以上を主成分とす
るもの等が挙げられる。
【０２５１】
高分子分散剤の市販品としては、例えば、味の素ファインテクノ社製のアジスパーシリ
ーズ、ノベオン（Ｎｏｖｅｏｎ）社から入手可能なソルスパーズシリーズ（Ｓｏｌｓｐｅ
ｒｓｅ  ３６０００等）、ＢＹＫ社製のディスパービックシリーズ、楠本化成社製のディ
スパロンシリーズ等が挙げられる。
【０２５２】
（硬化性樹脂）
第２の組成物が硬化性樹脂を含むものであると、造形物の機械的強度、信頼性等をより
優れたものとすることができる。また、造形時における形状の安定性を向上させ、製造さ
れる造形物の寸法精度をより優れたものとすることができる。
【０２５３】
硬化性樹脂としては、例えば、熱硬化性樹脂；可視光領域の光により硬化する可視光硬
化性樹脂（狭義の光硬化性樹脂）、紫外線硬化性樹脂、赤外線硬化性樹脂等の各種光硬化
性樹脂；Ｘ線硬化性樹脂等が挙げられ、これらから選択される１種または２種以上を組み
合わせて用いることができる。
【０２５４】
紫外線硬化性樹脂（重合性化合物）としては、紫外線照射により、光重合開始剤から生
じるラジカル種またはカチオン種等により、付加重合または開環重合が開始され、重合体
を生じるものが好ましく使用される。付加重合の重合様式として、ラジカル、カチオン、
アニオン、メタセシス、配位重合が挙げられる。また、開環重合の重合様式として、カチ
オン、アニオン、ラジカル、メタセシス、配位重合が挙げられる。
【０２５５】
付加重合性化合物としては、例えば、少なくとも１個のエチレン性不飽和二重結合を有
する化合物等が挙げられる。付加重合性化合物として、末端エチレン性不飽和結合を少な
くとも１個、好ましくは２個以上有する化合物が好ましく使用できる。
【０２５６】
エチレン性不飽和重合性化合物は、単官能の重合性化合物および多官能の重合性化合物
、またはそれらの混合物の化学的形態をもつ。
【０２５７】
単官能の重合性化合物としては、例えば、不飽和カルボン酸（例えば、アクリル酸、メ
タクリル酸、イタコン酸、クロトン酸、イソクロトン酸、マレイン酸等）や、そのエステ
ル類、アミド類等が挙げられる。
【０２５８】
多官能の重合性化合物としては、不飽和カルボン酸と脂肪族の多価アルコール化合物と
のエステル、不飽和カルボン酸と脂肪族のアミン化合物とのアミド類が用いられる。
【０２５９】
また、ヒドロキシル基や、アミノ基、メルカプト基等の求核性置換基を有する不飽和カ
ルボン酸エステルまたはアミド類とイソシアネート類、エポキシ類との付加反応物、カル
ボン酸との脱水縮合反応物等も使用できる。また、イソシアネート基やエポキシ基等の親
電子性置換基を有する不飽和カルボン酸エステルまたはアミド類と、アルコール類、アミ
ン類およびチオール類との付加反応物、さらに、ハロゲン基やトシルオキシ基等の脱離性
置換基を有する不飽和カルボン酸エステルまたはアミド類と、アルコール類、アミン類ま
たはチオール類との置換反応物も使用できる。
【０２６０】
不飽和カルボン酸と脂肪族多価アルコール化合物とのエステルであるラジカル重合性化
合物の具体例としては、例えば、（メタ）アクリル酸エステルが代表的であり、単官能の
もの、多官能のもののいずれも用いることができる。
【０２６１】
単官能の（メタ）アクリレートの具体例としては、例えば、トリルオキシエチル（メタ
）アクリレート、フェニルオキシエチル（メタ）アクリレート、シクロヘキシル（メタ）
アクリレート、エチル（メタ）アクリレート、メチル（メタ）アクリレート、イソボルニ
ル（メタ）アクリレート、ジプロピレングリコールジ（メタ）アクリレート、テトラヒド
ロフルフリル（メタ）アクリレート、エトキシエトキシエチル（メタ）アクリレート、（
メタ）アクリル酸２−（２−ビニロキシエトキシ）エチル、２−ヒドロキシ−３−フェノ
キシプロピル（メタ）アクリレート、４−ヒドロキシブチル（メタ）アクリレート等が挙
げられる。
【０２６２】
二官能の（メタ）アクリレートの具体例としては、例えば、エチレングリコールジ（メ
タ）アクリレート、トリエチレングリコールジ（メタ）アクリレート、１，３−ブタンジ
オールジ（メタ）アクリレート、テトラメチレングリコールジ（メタ）アクリレート、プ
ロピレングリコールジ（メタ）アクリレート、ネオペンチルグリコールジ（メタ）アクリ
レート、ヘキサンジオールジ（メタ）アクリレート、１，４−シクロヘキサンジオールジ
（メタ）アクリレート、テトラエチレングリコールジ（メタ）アクリレート、ペンタエリ
スリトールジ（メタ）アクリレート、ジペンタエリスリトールジ（メタ）アクリレート等
が挙げられる。
【０２６３】
三官能の（メタ）アクリレートの具体例としては、例えば、トリメチロールプロパント
リ（メタ）アクリレート、トリメチロールエタントリ（メタ）アクリレート、トリメチロ
ールプロパンのアルキレンオキサイド変性トリ（メタ）アクリレート、ペンタエリスリト
ールトリ（メタ）アクリレート、ジペンタエリスリトールトリ（メタ）アクリレート、ト
リメチロールプロパントリ（（メタ）アクリロイルオキシプロピル）エーテル、イソシア
ヌル酸アルキレンオキサイド変性トリ（メタ）アクリレート、プロピオン酸ジペンタエリ
スリトールトリ（メタ）アクリレート、トリ（（メタ）アクリロイルオキシエチル）イソ
シアヌレート、ヒドロキシピバルアルデヒド変性ジメチロールプロパントリ（メタ）アク
リレート、ソルビトールトリ（メタ）アクリレート等が挙げられる。
【０２６４】
四官能の（メタ）アクリレートの具体例としては、例えば、ペンタエリスリトールテト
ラ（メタ）アクリレート、ソルビトールテトラ（メタ）アクリレート、ジトリメチロール
プロパンテトラ（メタ）アクリレート、プロピオン酸ジペンタエリスリトールテトラ（メ
タ）アクリレート、エトキシ化ペンタエリスリトールテトラ（メタ）アクリレート等が挙
げられる。
【０２６５】
五官能の（メタ）アクリレートの具体例としては、例えば、ソルビトールペンタ（メタ
）アクリレート、ジペンタエリスリトールペンタ（メタ）アクリレート等が挙げられる。
【０２６６】
六官能の（メタ）アクリレートの具体例としては、例えば、ジペンタエリスリトールヘ
キサ（メタ）アクリレート、ソルビトールヘキサ（メタ）アクリレート、フォスファゼン
のアルキレンオキサイド変性ヘキサ（メタ）アクリレート、カプトラクトン変性ジペンタ
エリスリトールヘキサ（メタ）アクリレート等が挙げられる。
【０２６７】
（メタ）アクリレート以外の重合性化合物としては、例えば、イタコン酸エステル、ク
ロトン酸エステル、イソクロトン酸エステル、マレイン酸エステル等が挙げられる。
【０２６８】
イタコン酸エステルとしては、例えば、エチレングリコールジイタコネート、プロピレ
ングリコールジイタコネート、１，３−ブタンジオールジイタコネート、１，４−ブタン
ジオールジイタコネート、テトラメチレングリコールジイタコネート、ペンタエリスリト
ールジイタコネート、ソルビトールテトライタコネート等が挙げられる。
【０２６９】
クロトン酸エステルとしては、例えば、エチレングリコールジクロトネート、テトラメ
チレングリコールジクロトネート、ペンタエリスリトールジクロトネート、ソルビトール
テトラジクロトネート等が挙げられる。
【０２７０】
イソクロトン酸エステルとしては、例えば、エチレングリコールジイソクロトネート、
ペンタエリスリトールジイソクロトネート、ソルビトールテトライソクロトネート等が挙
げられる。
【０２７１】
マレイン酸エステルとしては、例えば、エチレングリコールジマレート、トリエチレン
グリコールジマレート、ペンタエリスリトールジマレート、ソルビトールテトラマレート
等が挙げられる。
【０２７２】
その他のエステルの例としては、例えば、脂肪族アルコール系エステル類や、芳香族系
骨格を有するもの、アミノ基を含有するもの等も用いることができる。
【０２７３】
また、不飽和カルボン酸と脂肪族アミン化合物とのアミドのモノマーの具体例としては
、例えば、メチレンビス−アクリルアミド、メチレンビス−メタクリルアミド、１，６−
ヘキサメチレンビス−アクリルアミド、１，６−ヘキサメチレンビス−メタクリルアミド
、ジエチレントリアミントリスアクリルアミド、キシリレンビスアクリルアミド、キシリ
レンビスメタクリルアミド、（メタ）アクリロイルモルフォリン等が挙げられる。
【０２７４】
その他の好ましいアミド系モノマーとしては、例えば、シクロへキシレン構造を有する
もの等が挙げられる。
【０２７５】
また、イソシアネートと水酸基との付加反応を用いて製造されるウレタン系付加重合性
化合物も好適であり、そのような具体例としては、例えば、１分子に２個以上のイソシア
ネート基を有するポリイソシアネート化合物に、下記式（１）で示される水酸基を含有す
るビニルモノマーを付加させた１分子中に２個以上の重合性ビニル基を含有するビニルウ
レタン化合物等が挙げられる。
【０２７６】
ＣＨ２＝Ｃ（Ｒ１）ＣＯＯＣＨ２ＣＨ（Ｒ２）ＯＨ    （１）
（ただし、式（１）中、Ｒ１およびＲ２は、それぞれ独立に、ＨまたはＣＨ３を示す。）
【０２７７】
本発明において、エポキシ基、オキセタン基等の環状エーテル基を分子内に１つ以上有
するカチオン開環重合性の化合物を紫外線硬化性樹脂（重合性化合物）として好適に用い
ることができる。
【０２７８】
カチオン重合性化合物としては、例えば、開環重合性基を含む硬化性化合物等が挙げら
れ、中でも、ヘテロ環状基含有硬化性化合物が好ましい。このような硬化性化合物として
は、例えば、エポキシ誘導体、オキセタン誘導体、テトラヒドロフラン誘導体、環状ラク
トン誘導体、環状カーボネート誘導体、オキサゾリン誘導体等の環状イミノエーテル類、
ビニルエーテル類等が挙げられ、中でも、エポキシ誘導体、オキセタン誘導体、ビニルエ
ーテル類が好ましい。
【０２７９】
好ましいエポキシ誘導体の例としては、例えば、単官能グリシジルエーテル類、多官能
グリシジルエーテル類、単官能脂環式エポキシ類、多官能脂環式エポキシ類等が挙げられ
る。
【０２８０】
グリシジルエーテル類の具体的な化合物を例示すると、例えば、ジグリシジルエーテル
類（例えば、エチレングリコールジグリシジルエーテル、ビスフェノールＡジグリシジル
エーテル等）、三官能以上のグリシジルエーテル類（例えば、トリメチロールエタントリ
グリシジルエーテル、トリメチロールプロパントリグリシジルエーテル、グリセロールト
リグリシジルエーテル、トリグリシジルトリスヒドロキシエチルイソシアヌレート等）、
四官能以上のグリシジルエーテル類（例えば、ソルビトールテトラグリシジルエーテル、
ペンタエリスリトールテトラグリシルエーテル、クレゾールノボラック樹脂のポリグリシ
ジルエーテル、フェノールノボラック樹脂のポリグリシジルエーテル等）、脂環式エポキ
シ類（例えば、セロキサイド２０２１Ｐ、セロキサイド２０８１、エポリードＧＴ−３０
１、エポリードＧＴ−４０１（以上、ダイセル化学工業（株）製））、ＥＨＰＥ（ダイセ
ル化学工業（株）製）、フェノールノボラック樹脂のポリシクロヘキシルエポキシメチル
エーテル等）、オキセタン類（例えば、ＯＸ−ＳＱ、ＰＮＯＸ−１００９（以上、東亞合
成（株）製）等）等が挙げられる。
【０２８１】
重合性化合物としては、脂環式エポキシ誘導体を好ましく用いることができる。「脂環
式エポキシ基」とは、シクロペンテン基、シクロヘキセン基等のシクロアルケン環の二重
結合を過酸化水素、過酸等の適当な酸化剤でエポキシ化した部分構造を言う。
【０２８２】
脂環式エポキシ化合物としては、シクロヘキセンオキシド基またはシクロペンテンオキ
シド基を１分子内に２個以上有する多官能脂環式エポキシ類が好ましい。脂環式エポキシ
化合物の具体例としては、例えば、４−ビニルシクロヘキセンジオキサイド、（３，４−
エポキシシクロヘキシル）メチル−３，４−エポキシシクロヘキシルカルボキシレート、
ジ（３，４−エポキシシクロヘキシル）アジペート、ジ（３，４−エポキシシクロヘキシ
ルメチル）アジペート、ビス（２，３−エポキシシクロペンチル）エーテル、ジ（２，３
−エポキシ−６−メチルシクロヘキシルメチル）アジペート、ジシクロペンタジエンジオ
キサイド等が挙げられる。
【０２８３】
分子内に脂環式構造を有しない通常のエポキシ基を有するグリシジル化合物を、単独で
使用したり、前記の脂環式エポキシ化合物と併用することもできる。
【０２８４】
このような通常のグリシジル化合物としては、例えば、グリシジルエーテル化合物やグ
リシジルエステル化合物等を挙げることができるが、グリシジルエーテル化合物を併用す
ることが好ましい。
【０２８５】
グリシジルエーテル化合物の具体例を挙げると、例えば、１，３−ビス（２，３−エポ
キシプロピロキシ）ベンゼン、ビスフェノールＡ型エポキシ樹脂、ビスフェノールＦ型エ
ポシキ樹脂、フェノール・ノボラック型エポキシ樹脂、クレゾール・ノボラック型エポキ
シ樹脂、トリスフェノールメタン型エポキシ樹脂等の芳香族グリシジルエーテル化合物、
１，４−ブタンジオールグリシジルエーテル、グリセロールトリグリシジルエーテル、プ
ロピレングリコールジグリシジルエーテル、トリメチロールプロパントリトリグリシジル
エーテル等の脂肪族グリシジルエーテル化合物等が挙げられる。グリシジルエステルとし
ては、例えば、リノレン酸ダイマーのグリシジルエステル等を挙げることができる。
【０２８６】
重合性化合物としては、４員環の環状エーテルであるオキセタニル基を有する化合物（
以下、単に「オキセタン化合物」ともいう。）を使用することができる。オキセタニル基
含有化合物は、１分子中にオキセタニル基を１個以上有する化合物である。
【０２８７】
（重合開始剤）
重合開始剤としては、例えば、アゾビスイソブチロニトリル（ＡＩＢＮ）、ビス（２，
４，６−トリメチルベンゾイル）−フェニルフォスフィンオキサイド、２，４，６−トリ
メチルベンゾイル−ジフェニル−フォスフィンオキサイド等を用いることができる。
【０２８８】
（界面活性剤）
第２の組成物が界面活性剤を含むものであると、造形物の耐擦性をより良好なものとす
ることができる。
【０２８９】
界面活性剤としては、特に限定されないが、例えば、シリコーン系界面活性剤としての
、ポリエステル変性シリコーンやポリエーテル変性シリコーン等を用いることができ、中
でも、ポリエーテル変性ポリジメチルシロキサンまたはポリエステル変性ポリジメチルシ
ロキサンを用いるのが好ましい。
【０２９０】
界面活性剤の具体例としては、例えば、ＢＹＫ−３４７、ＢＹＫ−３４８、ＢＹＫ−Ｕ
Ｖ３５００、３５１０、３５３０、３５７０（以上、ＢＹＫ社製商品名）等を挙げられる
。
【０２９１】
第２の組成物は、液状をなすものであるのが好ましい。
これにより、前述したような方法を用いて好適に造形物を製造することができ、より高
い寸法精度の造形物をより優れた生産性で製造することができる。
【０２９２】
また、第２の組成物が液状をなすものである場合、第２の組成物の粘度は、２ｍＰａ・
ｓ以上３０ｍＰａ・ｓ以下であるのが好ましく、５ｍＰａ・ｓ以上２０ｍＰａ・ｓ以下で
あるのがより好ましい。
【０２９３】
これにより、例えば、インクジェット法による第２の組成物の吐出安定性をより優れた
ものとすることができる。
【０２９４】
造形物の製造には、例えば複数種の第２の組成物を用いてもよい。
例えば、着色剤を含むインク（カラーインク）としての第２の組成物と、着色剤を含ま
ないインク（クリアインク）としての第２の組成物とを用いてもよい。これにより、例え
ば、造形物の外観上、色調に影響を与える領域に付与する第２の組成物として着色剤を含
む第２の組成物を用い、造形物の外観上、色調に影響を与えない領域に付与する第２の組
成物として着色剤を含まない第２の組成物を用いることができる。
【０２９５】
また、例えば、異なる組成の着色剤を含む複数種の第２の組成物を用いてもよい。これ
により、これらの第２の組成物の組み合わせにより、表現できる色再現領域を広いものと
することができる。
【０２９６】
複数種の第２の組成物（インク）を用いる場合、少なくとも、藍紫色（シアン）のイン
ク、紅紫色（マゼンタ）のインクおよび黄色（イエロー）のインクを用いるのが好ましい
。これにより、これらの第２の組成物（インク）の組み合わせにより、表現できる色再現
領域をより広いものとすることができる。
【０２９７】
《造形物》
次に、本発明の造形物（三次元造形物）について説明する。
【０２９８】
本発明の造形物は、分子内にアミン構造を有するセルロース誘導体と、２価以上のアニ
オン性化合物とを含み、前記アミン構造と、前記アニオン性化合物が有するアニオン性官
能基との間で、イオン結合が形成されていることを特徴とする。
これにより、自己修復機能を有し高い信頼性の造形物を提供することができる。
【０２９９】
このような造形物は、前述したような本発明のセルロース系材料、造形物製造用組成物
セットを用いて好適に製造することができる。
【０３００】
本発明の造形物は、アニオン性化合物として、ポリリン酸を含むものであるのが好まし
い。
【０３０１】
これにより、セルロース誘導体とアニオン性化合物との間でのイオン結合をより好適に
形成することができるため、造形物の機械的強度等をより優れたものとすることができる
。また、自己修復機能をより効果的に発揮させることができる。このようなことから、造
形物の耐久性、信頼性をより優れたものとすることができる。
【０３０２】
本発明の造形物は、プロトタイプ、量産品、オーダーメード品のいずれに適用されるも
のであってもよい。
【０３０３】
本発明の造形物は、前述したような優れた特徴を有するため、様々な用途に適用するこ
とができる。
【０３０４】
本発明の造形物の用途は、特に限定されないが、例えば、携帯電話、スマートフォン、
デジタルカメラ、デジタルビデオカメラ、カーナビゲーション装置等の表示部を有する電
子機器の表示部等を保護する保護フィルム；人形、フィギュア等の鑑賞物・展示物；人口
血管、人工透析装置、インプラント等の医療機器；印刷用紙；レンズ（可変焦点レンズを
含む）、位相差フィルム、偏向板等の光学部材；各種細胞、各種細菌等の培養に用いる培
養足場材等のゲル材料；自転車等の乗り物；車椅子等の介護・看護用品等や、これらの構
成部品等が挙げられる。
【０３０５】
特に、本発明では、より高い信頼性、安全性が求められる医療機器に適用されるもので
あるのが好ましい。
【０３０６】
これにより、自己修復機能を有し高い信頼性を有するという本発明の効果がより顕著に
発揮される。
【０３０７】
特に、人工血管は、いったん人体等に適用した後は、取り換え等が困難であり、より高
い安全性、信頼性が要求されるが、本発明ではこのような要求に応えることができるため
、人工血管に好適に適用することができる。
【０３０８】
また、透析用部材は、一般に大きな表面積を有しており、そのうち一部であっても欠陥
を有していると、その機能が著しく低下することが知られている。特に、人工透析に用い
られる透析用部材に欠陥が生じていると、生命にかかわる問題を生じるためより深刻であ
る。一方、本発明では、上記のように、高い安全性、信頼性を有しており、特に、傷等が
生じても、自己修復機能により、初期の段階で修復することができ、造形物としての機能
を好適に保持することができる。したがって、本発明は、透析用部材に好適に適用するこ
とができる。
【０３０９】
［透析用部材］
以下、本発明の造形物の一例としての透析用部材について、詳細に説明する。
【０３１０】
図４は、本発明の造形物としての透析用部材の好適な実施形態を模式的に示す側面図で
ある。
【０３１１】
図４に示すように、透析用部材（造形物）Ｐ１００は、複数の管状の流路として、互い
に異なる流体が流れる第１の流路Ｐ２１と第２の流路Ｐ２２とを有している。
【０３１２】
そして、これらの流路は、分子内にアミン構造を有するセルロース誘導体と、２価以上
のアニオン性化合物とを含む材料で構成され、一体的に形成された壁部Ｐ２３によって分
画されている。そして、壁部Ｐ２３においては、前記アミン構造と前記アニオン性化合物
が有するアニオン性官能基との間で、イオン結合が形成されている。
【０３１３】
このように、前記セルロース誘導体と前記アニオン性化合物とを含む材料で構成され、
前記アミン構造と前記アニオン性官能基との間でイオン結合が形成され、一体的に形成さ
れた壁部Ｐ２３によって複数の流路（第１の流路Ｐ２１、第２の流路Ｐ２２）が分画され
ていることにより、透析用部材Ｐ１００の強度、安全性、信頼性を優れたものとすること
ができる。
【０３１４】
また、複数の中空糸を束ねて、筐体に組み込んだ従来の構造では、製造時や透析中に中
空糸が破損する危険性があるだけでなく、生産性が低いという問題があったが、透析用部
材Ｐ１００ではこのような問題も解決することができる。また、微小な傷等が生じた場合
であっても、自己修復機能により、初期の段階で自己修復するため、透析用部材としての
機能を好適に維持することができる。
【０３１５】
第１の流路Ｐ２１を流れる第１の流体と、第２の流路Ｐ２２を流れる第２の流体とは異
なるものである。
そして、壁部Ｐ２３は、半透膜として機能するものである。
【０３１６】
したがって、例えば、透析用部材Ｐ１００を人工透析（血液透析療法）に用いる場合に
は、血液中の電解質、水分量を維持しつつ、血液中の老廃物を好適に除去することができ
る。
【０３１７】
透析用部材Ｐ１００を人工透析（血液透析療法）に用いる場合、例えば、第１の流路Ｐ
２１には第１の流体としての血液を流通させ、第２の流路Ｐ２２には第２の流体としての
透析液を流通させることができる。
【０３１８】
以下の説明では、透析用部材Ｐ１００が、第１の流路Ｐ２１には第１の流体としての血
液を流通させ、第２の流路Ｐ２２には第２の流体としての透析液を流通させることにより
、人工透析（血液透析療法）に用いるものである場合について代表的に説明する。
【０３１９】
また、透析用部材Ｐ１００において、第１の流路Ｐ２１と第２の流路Ｐ２２とでは、流
体が逆方向に流れるように構成されている。
【０３２０】
これにより、透析の効率をより優れたものとすることができ、血液（第１の流体）中の
電解質を好適に維持しつつ、より効率よく老廃物を除去することができる。
【０３２１】
また、透析用部材Ｐ１００は、第１の流路Ｐ２１および第２の流路Ｐ２２を、それぞれ
、複数有している。
【０３２２】
これにより、透析用部材Ｐ１００の単位体積当たりの壁部Ｐ２３の面積（半透膜として
機能する部位の面積）を大きいものとすることができ、透析の効率をより優れたものとす
ることができる。
【０３２３】
また、流路の長手方向に沿って、第１の流路Ｐ２１を取り囲むように、複数の第２の流
路Ｐ２２が配されている。
【０３２４】
これにより、血液（第１の流体）中に含まれる溶質としての老廃物の除去効率をより優
れたものとすることができる。
【０３２５】
流路（第１の流路Ｐ２１および第２の流路Ｐ２２）の断面形状は特に限定されないが、
本実施形態では、流路（第１の流路Ｐ２１および第２の流路Ｐ２２）の長手方向に垂直な
方向での断面形状がハニカム状をなすもの、すなわち、各流路が六角形状をなすものであ
る。
【０３２６】
これにより、透析用部材Ｐ１００の機械的強度、形状の安定性をより優れたものとしつ
つ、透析用部材Ｐ１００の単位体積当たりの壁部の面積（半透膜として機能する部位の面
積）を大きいものとすることができ、透析の効率をより優れたものとすることができる。
特に、流路（第１の流路Ｐ２１および第２の流路Ｐ２２）の幅が比較的大きいもの（従来
の中空糸の中空部に比して大きいもの）である場合でも、透析用部材Ｐ１００の機械的強
度、形状の安定性、透析の効率を優れたものとすることができる。したがって、透析用部
材Ｐ１００の製造をより容易に行いつつ、製造される透析用部材Ｐ１００の特性を優れた
ものとすることができる。
【０３２７】
流路（第１の流路Ｐ２１および第２の流路Ｐ２２）の幅は、３００μｍ以上５００μｍ
以下であるのが好ましく、３５０μｍ以上４５０μｍ以下であるのがより好ましい。
【０３２８】
これにより、容易に流体の流量を大きいものとすることができ、透析の効率をより優れ
たものとすることができる。また、透析に要する時間（治療時間）を短いものとすること
ができ、患者の負担を軽減することができる。また、流体を流通させる際に加える圧力を
比較的小さいものとした場合であっても、十分な流量を確保することができるため、透析
の効率を優れたものとしつつ、圧力によって流体にダメージが及ぶことを効果的に防止す
ることができる。より具体的には、第１の流体である血液を構成する成分（例えば、血球
等）がダメージを受けることを効果的に防止することができる。また、透析用部材Ｐ１０
０の製造をより容易に行うことができる。
【０３２９】
なお、流路の幅としては、例えば、流路の長手方向に対して垂直な断面での断面形状が
、円形である場合にはその直径の値を採用することができ、非円形である場合にはその断
面積と同一の面積を有する円の直径の値を採用することができる。
【０３３０】
なお、透析用部材を構成する複数の流路で（例えば、第１の流路Ｐ２１と第２の流路Ｐ
２２とで）、断面形状、断面積は、互いに異なるものであってもよいが、同一であるもの
が好ましい。これにより、これらの流路を高密度で配することができ、透析用部材Ｐ１０
０の機械的強度等をより確実に優れたものとすることができる。また、透析用部材Ｐ１０
０の製造も容易なものとなる。
【０３３１】
壁部Ｐ２３の厚さは、１０μｍ以上１００μｍ以下であるのが好ましく、２０μｍ以上
８０μｍ以下であるのがより好ましい。
【０３３２】
これにより、透析用部材Ｐ１００の機械的強度、形状の安定性をより優れたものとしつ
つ、透析の効率をより優れたものとすることができる。また、透析用部材Ｐ１００の製造
も容易なものとなる。
【０３３３】
壁部Ｐ２３により分画された流路（第１の流路Ｐ２１および第２の流路Ｐ２２）の数は
、５０００以上５００００以下であるのが好ましく、８０００以上３００００以下である
のがより好ましい。
【０３３４】
これにより、透析用部材Ｐ１００の大型化を防止しつつ、透析の効率をより優れたもの
とすることができる。また、透析用部材Ｐ１００の機械的強度、形状の安定性等もより優
れたものとなる。
【０３３５】
また、透析用部材Ｐ１００を構成する各流路（第１の流路Ｐ２１および第２の流路Ｐ２
２）は、らせん状をなすものである。
【０３３６】
これにより、透析用部材Ｐ１００の大型化を防止しつつ、透析用部材Ｐ１００の単位体
積当たりの壁部Ｐ２３の面積（半透膜として機能する部位の面積）を大きいものとするこ
とができ、また、流体をより確実に円滑に流通させることができるため、透析の効率をよ
り優れたものとすることができる。
【０３３７】
《ダイアライザー》
次に、本発明のダイアライザーについて説明する。
【０３３８】
本発明のダイアライザーは、前述したような本発明の造形物（透析用部材）を備えたも
のである。
これにより、安全性、信頼性の高いダイアライザーを提供することができる。
【０３３９】
本発明のダイアライザーは、少なくとも前述したような本発明の造形物（透析用部材）
を備えたものであればよいが、通常、本発明の透析用部材を収容する筐体を備えており、
当該筐体には、第１の流路Ｐ２１に接続され、第１の流路Ｐ２１に選択的に第１の流体を
供給する第１の流体流入口と、第１の流路Ｐ２１に接続され、第１の流路Ｐ２１を流通し
た第１の流体を選択的に外部に流出させる第１の流体流出口と、第２の流路Ｐ２２に接続
され、第２の流路Ｐ２２に選択的に第２の流体を供給する第２の流体流入口と、第２の流
路Ｐ２２に接続され、第２の流路Ｐ２２を流通した第２の流体を選択的に外部に流出させ
る第２の流体流出口とを有している。
【０３４０】
筐体の構成材料としては、例えば、各種プラスチック材料、各種金属材料等が挙げられ
る。
【０３４１】
筐体を構成するプラスチック材料としては、例えば、ポリエチレン、ポリプロピレン、
ポリブタジエン、エチレン−酢酸ビニル共重合体等のポリオレフィン、ポリ塩化ビニル、
ポリウレタン、ポリスチレン、ポリメチルメタクリレート、ポリカーボネート、ポリアミ
ド、ポリエチレンテレフタレート、ポリブチレンテレフタレート等のポリエステル、ポリ
メチルメタクリレート等のアクリル系樹脂、ＡＢＳ樹脂、ＡＳ樹脂、アイオノマー、ポリ
アセタール、ポリフェニレンサルファイド、ポリエーテルエーテルケトン等が挙げられる
。
【０３４２】
筐体を構成する金属材料としては、例えば、Ａｌ、Ｔｉやこれらを含む合金、ステンレ
ス鋼等が挙げられる。
【０３４３】
《透析装置》
次に、本発明の透析装置について説明する。
【０３４４】
以下、透析装置の具体例として、血液透析療法に用いるものについて代表的に説明する
。
【０３４５】
図５は、本発明の透析装置の好適な実施形態を示す模式図である。
本実施形態の透析装置Ｄ１００は、前述した本発明の透析用部材（造形物）Ｐ１００を
含むダイアライザーＤ１、ダイアライザーＤ１へ透析液（第２の流体）を供給する新鮮透
析液回路Ｄ２およびダイアライザーＤ１から戻る透析液（第２の流体）が流れる使用済透
析液回路Ｄ３からなる透析液回路Ｄ４、透析患者Ｄ１０から血液（第１の流体）をダイア
ライザーＤ１に導く動脈側体外循環血液回路Ｄ５およびダイアライザーＤ１から透析患者
Ｄ１０に透析後の血液（第１の流体）をもどす静脈側体外循環血液回路Ｄ６からなる体外
循環回路Ｄ７、および透析機器Ｄ８を含むものである。
【０３４６】
透析機器Ｄ８は、任意に、血中水分量測定手段、透析液の温度の監視および調整を行う
温度センサーを含む温度設定機構、ダイアライザーＤ１に流入させる透析液の流量の制御
手段、ダイアライザーＤ１内の血液と透析液との間に圧力差を生じさせて、血液内の水分
を透析液側に移行させる除水機構（ビスカスチャンバー方式、除水ポンプを利用したもの
等）、体外循環血液回路内に血液を流すための血液ポンプ、除水機構及び血液ポンプ等を
制御するための制御部Ｄ９を備える。
これにより、安全性、信頼性の高い透析装置を提供することができる。
【０３４７】
《透析方法》
次に、本発明の透析方法について説明する。
【０３４８】
本発明の透析方法は、前述した本発明の造形物（透析用部材）を用いて、透析を行うこ
とを特徴とする。
【０３４９】
より具体的には、前述した本発明の透析用部材において、第１の流路に第１の流体を流
通させるとともに、第２の流路に第２の流体を流通させることにより、透析を行う。
これにより、安全性、信頼性の高い透析方法を提供することができる。
【０３５０】
このような透析方法は、本発明の造形物（透析用部材）を備える本発明のダイアライザ
ー、本発明の透析装置を用いることにより、より好適に行うことができる。
【０３５１】
以上、本発明の好適な実施形態について説明したが、本発明は、これらに限定されるも
のではない。
【０３５２】
例えば、前述した実施形態では、平坦化手段として、スキージーを用いる場合について
中心的に説明したが、その代わりに、ローラー等を用いてもよい。
【０３５３】
また、本発明の造形物の製造に用いる製造装置は、組成物供給部から供給された組成物
のうち層の形成に用いられなかったものを回収するための、図示しない回収機構を備える
ものであってもよい。これにより、層形成部に余剰の組成物が蓄積されることを防止しつ
つ、十分な量の組成物を供給することができるため、層における欠陥の発生をより効果的
に防止しつつ、より安定的に造形物を製造することができる。また、回収した組成物を、
再度、造形物の製造に用いることができるため、造形物の製造コストの低減に寄与するこ
とができ、また、省資源の観点からも好ましい。
【０３５４】
また、本発明の造形物の製造に用いる製造装置は、未結合粒子除去工程で除去された組
成物を回収するための回収機構を備えていてもよい。
【０３５５】
また、前述した実施形態では、全ての層に対して、結合部（実体部）を形成するものと
して説明したが、結合部（実体部）が形成されない層を有していてもよい。例えば、ステ
ージの直上に形成された層に対して、結合部（実体部）を形成しないものとし、犠牲層と
して機能させてもよい。
【０３５６】
また、前述した実施形態では、液状組成物付与工程をインクジェット法により行う場合
について中心的に説明したが、液状組成物付与工程は他の方法（例えば、他の印刷方法）
を用いて行うものであってもよい。
【０３５７】
また、本発明においては、造形物の実体部の少なくとも一部の形成に、前述したような
セルロース誘導体を含むセルロース系材料を用いればよく、セルロース誘導体を含むセル
ロース系材料を用いないで形成された部位を有するものであってもよい。
【０３５８】
また、本発明の造形物の製造においては、必要に応じて、前処理工程、中間処理工程、
後処理工程を行ってもよい。
前処理工程としては、例えば、ステージの清掃工程等が挙げられる。
【０３５９】
中間処理工程としては、例えば、粒子含有組成物がペレット状をなすものである場合、
層形成工程と液状組成物付与工程との間に、加熱を中止等する工程（バインダー固化工程
）を有していてもよい。これにより、ペレットを構成するバインダーが固体状態となり、
層を粒子同士の結合力がより強いものとして得ることができる。
【０３６０】
後処理工程としては、例えば、洗浄工程、バリ取り等を行う形状調整工程、着色工程、
被覆層形成工程等が挙げられる。
【０３６１】
また、前述した実施形態では、平坦化手段がステージ上を移動するものとして説明した
が、ステージが移動することにより、ステージとスキージーとの位置関係が変化し、平坦
化がなされるものであってもよい。
【０３６２】
また、本発明の造形物の製造時には、前述した以外の化学反応を行ってもよい。例えば
、セルロース系材料に含まれるセルロース誘導体がアセチル化された水酸基を有するもの
である場合、造形物の製造時において、アセチル基を脱離する反応（脱アセチル化）を行
ってもよい。
【０３６３】
また、本発明の造形物の製造において、液状組成物は、インクジェット法以外の方法（
例えば、他の印刷方法）で付与するものであってもよい。
【０３６４】
また、本発明の造形物は、前述したような方法、装置を用いて製造されたものでなくて
もよい。
【０３６５】
例えば、前述した実施形態では、粒子状のセルロース系材料を含む粒子含有組成物（第
１の組成物）と、アニオン系化合物を含む液状組成物（第２の組成物）とを用いて造形物
を製造する場合について代表的に説明したが、本発明では、液状のセルロース系材料を含
む組成物を用いて造形物を製造してもよい。より具体的には、例えば、アミン構造を有す
るセルロース誘導体を含み実体部の形成に用いる液状組成物としての実体部形成用インク
と、実体部を支持する支持部の形成に用いる支持部形成用インク（液状組成物）とを、イ
ンクジェット法により、所定のパターンで吐出し実体部および支持部を形成する工程を順
次繰り返し行い仮成形体を得、その後に、支持部を除去する工程（支持部除去工程）を有
する方法を用いて製造してもよい。
【０３６６】
また、前述した実施形態では、透析用部材が人工透析（血液透析療法）に用いられるも
のである場合について代表的に説明したが、本発明において、透析用部材（造形物）、こ
れを備えるダイアライザーおよび透析装置は、人工透析（血液透析療法）以外に用いられ
るものであってもよい。
【符号の説明】
【０３６７】
Ｐ１０…造形物（三次元造形物）
Ｐ１’…粒子含有組成物（第１の組成物）
Ｐ１…層
Ｐ１２…液状組成物（第２の組成物、インク）
Ｐ１３…結合部（実体部）
Ｐ１００…透析用部材（造形物）
Ｐ２１…第１の流路
Ｐ２２…第２の流路
Ｐ２３…壁部
１００…造形物製造装置
２…制御部
２１…コンピューター
２２…駆動制御部
３…組成物供給部（粒子含有組成物供給部）
４…層形成部
４１…ステージ
４２…スキージー（平坦化手段）
４３…ガイドレール
４４…組成物仮置部（粒子含有組成物仮置部）
４５…側面支持部（枠体）
５…液状組成物吐出部（液状組成物付与手段）
６…エネルギー線照射手段
Ｄ１００…透析装置
Ｄ１…ダイアライザー
Ｄ２…新鮮透析液回路
Ｄ３…使用済透析液回路
Ｄ４…透析液回路
Ｄ５…動脈側体外循環血液回路
Ｄ６…静脈側体外循環血液回路
Ｄ７…体外循環回路
Ｄ８…透析機器
Ｄ９…制御部
Ｄ１０…透析患者
【図１】
0006528390.tif 000009
【図２】
0006528390.tif 000010
【図３】
0006528390.tif 000011
【図４】
0006528390.tif 000012
【図５】
0006528390.tif 000013